(57)【要約】【課題】フォトクロミック特性に優れるばかりでなく、成形性が優れ、厳密な温度制御を必要としない設備で歩留まりよく製造でき、且つ機械的、光学的物性が優れた硬化体を提供する。【解決手段】本発明の重合性組成物は、（Ａ）下記一般式（１）で表される、２以上のアリルオキシカルボニル基を含む化合物と、（Ｂ）パーオキシケタール系ラジカル重合開始剤、パーオキシモノカーボネート系ラジカル重合開始剤およびパーオキシエステル系ラジカル重合開始剤よりなる群から選択される少なくとも１種の重合開始剤と、（Ｃ）ナフトピラン化合物群から選択される少なくとも１種のフォトクロミック化合物と、を含む。2020073695.tif 000038【選択図】なし【特許請求の範囲】
【請求項１】
（Ａ）下記一般式（１）で表される、２以上のアリルオキシカルボニル基を含む化合物と、
（Ｂ）パーオキシケタール系ラジカル重合開始剤、パーオキシモノカーボネート系ラジカル重合開始剤およびパーオキシエステル系ラジカル重合開始剤よりなる群から選択される少なくとも１種の重合開始剤と、
（Ｃ）ナフトピラン化合物群から選択される少なくとも１種のフォトクロミック化合物と、
を含む、重合性組成物；
【化１】
2020073695.tif 000029
（式中、ｎは２〜６の整数である。Ｒ１は水素原子またはメチル基を示し、複数存在するＲ１は同一でも異なっていてもよい。
Ｘは、酸素原子を有していてもよい炭素原子数３〜１２の線状または分岐鎖状の脂肪族ポリオールから誘導される２〜６価の有機基ａ、酸素原子を有していてもよい炭素原子数５〜１６の環状脂肪族ポリオールから誘導される２〜６価の有機基ｂ、または炭素原子数６〜１２の芳香族化合物から誘導される２〜６価の有機基ｃであり、有機基ａまたは有機基ｂは、これらが備える水酸基由来のエーテル基を介してアリルオキシカルボニル基と結合してアリルカーボネート基を形成する。）。
【請求項２】
２以上のアリルオキシカルボニル基を含む化合物（Ａ）は、下記一般式（２）で表されるアリルカーボネート重合性化合物およびそのオリゴマーまたは下記一般式（３）または（４）で表されるアリルエステル重合性化合物およびそのオリゴマー、または下記一般式（５）で表されるアリルエステル基およびアリルカーボネート基の少なくとも一方を含む重合性化合物およびそれらのオリゴマーを含む、請求項１に記載の重合性組成物；
【化２】
2020073695.tif 000030
（式（２）において、Ｘは線状または分岐したＣ３〜Ｃ１２の脂肪族ポリオールから誘導される２〜６価の基またはＣ５〜Ｃ１６の環状脂肪族ポリオールから誘導される２〜６価の基を表し、ｎは２〜６の整数を表す。）
【化３】
2020073695.tif 000031
【化４】
2020073695.tif 000032
（式（４）において、Ｘは線状または分岐したＣ２〜Ｃ８の脂肪族ジオールから誘導される２価の基、または水酸基を３〜６個有する線状または分岐したＣ３〜Ｃ１０の脂肪族ポリオールから誘導される３〜６価の基を表し、ｎは２〜６の整数を表す。）。
【化５】
2020073695.tif 000033
（式（５）において、Ｘは線状または分岐したＣ２〜Ｃ８の脂肪族ジオールから誘導される２価の基、または水酸基を３〜６個有する線状または分岐したＣ３〜Ｃ１０の脂肪族ポリオールから誘導される３〜６価の基を表し、ｍおよびｎは０〜６の整数を表し且つｍとｎの総和は２〜６の整数である。）。
【請求項３】
重合開始剤（Ｂ）が、下記一般式（６）で表される１０時間半減期温度が８０℃以上のパーオキシケタール系重合開始剤、下記一般式（７）で表される１０時間半減期温度が８０℃以上のパーオキシモノカーボネート系重合開始剤、および下記一般式（８）で表される１０時間半減期温度が６５℃以上のパーオキシエステル系重合開始剤よりなる群から選択される少なくとも１種である、請求項１または２に記載の重合性組成物；
【化６】
2020073695.tif 000034
（式（６）において、Ｒ３は第三級アルキル基であり、Ｒ１およびＲ２はそれぞれ独立にメチル、エチル、プロピルおよびブチルから選択されるアルキル基であり、前記のアルキル基は末端にアルキルエステル基を有することができ、またはＲ１とＲ２はそれらが結合している炭素原子と一緒になってシクロアルキレン基を形成することができ、該シクロアルキレン基は１〜３個のアルキル置換基を有していてもよい。）
【化７】
2020073695.tif 000035
（式（７）において、Ｒ１はＣ３〜Ｃ６の第三級アルキル基であり、Ｒ２は線状または分岐したＣ３〜Ｃ８のアルキル基である）
【化８】
2020073695.tif 000036
（式（８）において、Ｒ１はＣ３〜Ｃ６の第三級アルキル基であり、Ｒ２は線状または分岐したＣ３〜Ｃ９のアルキル基またはフェニル基である）。
【請求項４】
フォトクロミック化合物（Ｃ）が下記一般式（９）または下記一般式（１０）から選択される1種以上である、請求項１〜３のいずれかに記載の重合性組成物；
ＰＣ-Ｌ-Ｃｈａｉｎ              （９）
ＰＣ-Ｌ-Ｃｈａｉｎ-Ｌ'-ＰＣ'  （１０）
（式（９）または式（１０）中、ＰＣとＰＣ'は一般式（１１）〜（１４）の化合物から誘導される１価の基を示す。ＰＣとＰＣ'は同一でも異なっていてもよい。
【化９】
2020073695.tif 000037
（式（１１）〜（１４）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（１１）〜（１４）で表される化合物に含まれる、いずれか１つの基は、２価の有機基であるＬまたはＬ'と結合する。）
式（９）または式（１０）中、ＬとＬ'は、オキシエチレン鎖、オキシプロピレン鎖、（チオ）エステル基、（チオ）アミド基から選択される1種以上を含む２価の有機基を示す。
式（９）または式（１０）中、Ｃｈａｉｎは、ポリシロキサン鎖、ポリオキシアルキレン鎖から選択される1種以上を含む１価または２価の有機基を示す。）
【請求項５】
前記アリルカーボネート重合性化合物が、ジエチレングリコール、ジプロピレングリコール、トリエチレングリコール、テトラエチレングリコール、１，３−プロパンジオール、１，４−ブタンジオール、１，５−ペンタンジオール、１，６−ヘキサンジオール、ネオペンチルグリコール、３−メチル−１，５−ペンタンジオール、２−メチル−２−エチル−１，３−プロパンジオール、２，２−ジエチル−１，３−プロパンジオール、２，２，４−トリメチル−１，３−ペンタンジオール、１，４−ジメチロールシクロヘキサンおよび４，８−ビス（ヒドロキシメチル）−［５．２．１．０２，６ ］トリシクロデカンから選択される少なくとも１種のジオールのビス（アリルカーボネート）化合物、
グリセロール、トリメチロールプロパンおよびトリス（ヒドロキシエチル）イソシアヌレートから選択される少なくとも１種のトリオールのトリス（アリルカーボネート）化合物、 
ペンタエリスリトール、ジグリセロールおよびジトリメチロールプロパンから選択される少なくとも１種のテトラオールのテトラ（アリルカーボネート）化合物、 
ジペンタエリスリトールのヘキサ（アリルカーボネート）化合物、および
前記ジオール、前記トリオール、前記テトラオールおよび前記ジペンタエリスリトールから選択される少なくとも２種類の化合物の混合ポリ（アリルカーボネート）化合物、から選択される少なくとも１種を含む、請求項２に記載の組成物。 
【請求項６】
前記アリルカーボネート重合性化合物が、 
(i)ジエチレングリコールのビス（アリルカーボネート）化合物およびそのオリゴマーとの混合物、 
(ii) ジエチレングリコールとネオペンチルグリコールの混合物のビス（アリルカーボネート）化合物およびそのオリゴマーとの混合物、
(iii) ジエチレングリコールとトリス（ヒドロキシエチル）イソシアヌレートの混合物のポリ（アリルカーボネート）化合物およびそのオリゴマーとの混合物、
(iv) ジエチレングリコールとトリメチロールプロパンの混合物のポリ（アリルカーボネート）化合物およびそのオリゴマーとの混合物、
(v) ジエチレングリコールとペンタエリスリトールの混合物のポリ（アリルカーボネート）化合物およびそのオリゴマーとの混合物、
(vi) ジエチレングリコールとネオペンチルグリコールとペンタエリスリトールの混合物のポリ（アリルカーボネート）化合物およびそのオリゴマーとの混合物、および
(vii) ジエチレングリコールとネオペンチルグリコールとペンタエリスリトールの混合物のポリ（アリルカーボネート）化合物およびそのオリゴマーとの混合物と、
ジエチレングリコールのビス（アリルカーボネート）化合物およびそのオリゴマーとの混合物と、を含むポリ（アリルカーボネート）混合物、
から選択される少なくとも１種を含む、請求項２に記載の組成物。
【請求項７】
前記アリルエステル重合性化合物が、 
ジアリルイソフタレートまたはジアリルテレフタレートまたはジアリルオルソフタレートから選択されるジアリルフタレートモノマー、
前記ジアリルフタレートモノマーと、エチレングリコール、ジエチレングリコール、ジプロピレングリコール、トリエチレングリコール、テトラエチレングリコール、１，２−プロパンジオール、１，３−プロパンジオール、１，４−ブタンジオール、１，５−ペンタンジオール、１，６−ヘキサンジオール、ネオペンチルグリコール、３−メチル−１，５−ペンタンジオール、２−メチル−２−エチル−１，３−プロパンジオール、２，２−ジエチル−１，３−プロパンジオール、２，２，４−トリメチル−１，３−ペンタンジオール、１，４−ジメチロールシクロヘキサンから選択される少なくとも１種のジオールの混合物とのエステル交換反応によって得られるジアリルエステルモノマーおよびそのオリゴマー、
前記ジアリルフタレートモノマーと、グリセロール、トリメチロールプロパン、トリス（ヒドロキシエチル）イソシアヌレート、ペンタエリスリトール、ジグリセロール、ジトリメチロールプロパン、ジペンタエリスリトールから選択される少なくとも１種のポリオールの混合物とのエステル交換反応によって得られるポリアリルエステルモノマーおよびそのオリゴマー、および
Ｃ１〜Ｃ３のアルキル基を有するジアルキルイソフタレート、ジアルキルテレフタレート、ジアルキルオルソフタレートから選択される少なくとも１種のジアルキルフタレートと、アリルアルコールと、ジアリルカーボネートと、前記ジオールまたは前記ポリオールの混合物のエステル交換反応によって得られるアリルカーボネート基を含むアリルエステルモノマーおよびそのオリゴマー、から選択される少なくとも１種を含む、請求項２に記載の組成物。
【請求項８】
前記アリルエステル重合性化合物が、 
(i）ジアリルテレフタレートと、該ジアリルテレフタレートに対して３０重量％のジエチレングリコールのビス（アリルカーボネート）化合物およびそのオリゴマーと、の混合物、
(ii) ジアリルテレフタレートとプロピレングリコールの混合物のエステル交換反応によって得られたアリルエステル化合物、
(iii) (ii)のアリルエステル化合物と、該アリルエステル化合物に対して２０重量％のジエチレングリコールのビス（アリルカーボネート）化合物およびそのオリゴマーと、の混合物、
(iv) ジメチルテレフタレートとアリルアルコールとジアリルカーボネートとジエチレングリコールの混合物のエステル交換反応によって得られた、アリルエステル化合物、アリルカーボネート化合物およびアリルエステル基およびアリルカーボネート基を有する化合物の混合物、および
(v) (iv)で得られた前記混合物と、該混合物に対し１０重量％のジエチレングリコールのビス（アリルカーボネート）化合物およびそのオリゴマーと、の混合物、
から選択される少なくとも１種を含む、請求項２に記載の重合性組成物。
【請求項９】
２以上のアリルオキシカルボニル基を含む前記化合物（Ａ）が、 
請求項７に記載の前記アリルエステル重合性化合物およびそのオリゴマーと、請求項５に記載の前記アリルカーボネート重合性化合物およびそのオリゴマーと、の混合物である請求項２に記載の組成物。
【請求項１０】
成分(Ａ）１００重量部に対して前記の成分(Ｂ)を０．３〜５．０重量部の量で含む、請求項１〜９のいずれかに記載の組成物。 
【請求項１１】
成分(Ａ）１００重量部に対して前記の成分(Ｃ) を０．０１〜０．５重量部の量で含む、請求項１〜９のいずれかに記載の組成物。
【請求項１２】
請求項１〜１１のいずれか１項に記載の重合性組成物をラジカル重合する工程を含む、フォトクロミック性能を備える有機ガラスの製造方法。
【請求項１３】
前記工程は、請求項１〜１１のいずれか１項に記載の重合性組成物を鋳型に注入し、これを５０〜１２０℃の範囲内の温度で１〜１００時間重合する、注型重合工程を含む、請求項１２に記載の方法。 
【請求項１４】
請求項１〜１１のいずれか１項に記載の重合性組成物を重合硬化した有機ガラス。
【請求項１５】
請求項１４に記載の有機ガラスからなるレンズ。
【請求項１６】
偏光フィルムと、
前記偏光フィルムの少なくとも一方の面に形成された、請求項１４に記載の有機ガラスからなる基材層と、を備える偏光レンズ。
【発明の詳細な説明】
【技術分野】
【０００１】
本発明は、フォトクロミック作用の優れたフォトクロミック硬化体の製造に好適に使用しうる重合性組成物に関する。
【背景技術】
【０００２】
フォトクロミズムとは、ある化合物に太陽光あるいは水銀灯の光のような紫外線を含む光を照射すると速やかに色が変わり、光の照射をやめて暗所におくと元の色に戻る可逆作用のことであり、様々な用途に応用されている。
【０００３】
例えば、眼鏡レンズの分野においてもフォトクロミズムが応用されており、上記のような性質を有する各種フォトクロミック化合物を添加した重合性単量体を硬化させることによりフォトクロミック性を有するプラスチックレンズが得られている。フォトクロミック化合物としては、このような用途に好適に使用できるフルギミド化合物、スピロオキサジン化合物、クロメン化合物等が見出されている。
【０００４】
またフォトクロミック眼鏡とは、太陽光のような紫外線を含む光が照射される屋外ではレンズが速やかに着色してサングラスとして機能し、そのような光の照射がない屋内においては退色して透明な通常の眼鏡として機能する眼鏡であり、近年その需要は増大している。
【０００５】
フォトクロミック眼鏡レンズに関しては、軽量性や安全性の観点から特にプラスチック製のものが好まれており、このようなプラスチックレンズへのフォトクロミック性の付与は一般に有機系のフォトクロミック化合物と複合化することにより行なわれている。複合化方法としては、フォトクロミック性を有しないレンズの表面にフォトクロミック化合物を含浸させる方法（以下、含浸法という）、あるいはモノマーにフォトクロミック化合物を溶解させ、それを重合させることにより直接フォトクロミックレンズを得る方法（以下、練り込み法という）が知られている。これら含浸法の技術（特許文献１〜３参照）および練り込み法の技術（特許文献４〜５参照）は、種々の技術が提案されている。
【０００６】
【特許文献１】米国特許第５７３９２４３号明細書
【特許文献２】米国特許第５９７３０９３号明細書
【特許文献３】国際公開第９５／１０７９０号パンフレット
【特許文献４】特開平５−３０６３９２号公報
【特許文献５】特開平８−３２０５３４号公報
【特許文献６】特開平７−２９３８号公報
【特許文献７】特開２００９−１９１５７号公報
【特許文献８】特開２００４−７８０５２号公報
【特許文献９】国際公開第２００９／１４６５０９号パンフレット
【特許文献１０】国際公開第２０１０／２０７７０号パンフレット
【特許文献１１】国際公開第２０１２／１４９５９９号パンフレット
【特許文献１２】国際公開第２０１２／１６２７２５号パンフレット
【発明の概要】
【発明が解決しようとする課題】
【０００７】
これらのフォトクロミック化合物及びそれらを含むフォトクロミック性を有するプラスチックは、一般に優れたフォトクロミック特性を示す。しかしながら、これらのフォトクロミック複合体を各種の用途、特にフォトクロミック眼鏡レンズに使用するためには、良好なフォトクロミック作用を示すだけではなく、簡便、安価に製造でき、且つフォトクロミック眼鏡レンズとして、機械的または光学的物性に優れていることが要求される。
【０００８】
上記含浸法で例示した、フォトクロミックプラスチックを眼鏡用途に用いる場合、基材を別に作成し、得られた基材にフォトクロミック化合物を含浸させるため、製造法が煩雑であるばかりでなく、含浸性を向上させるために、基材のガラス転移温度（Tg）を下げる必要があるため、基材の柔軟性があまりにも高くなり、その結果、基材の硬度の低下、耐熱性の低下がおこり、光学歪みが多く存在するなどといった新たな問題を生じている。
【０００９】
また、上記練り込み法で例示した特許文献４および５では、高反応性のジ（メタ）アクリレート系のラジカル重合性単量体を使用しているため、重合の制御が難しく、３５℃以下の温度で厳密な温度管理ができる重合オーブンを用いてしか歪のないフォトクロミック眼鏡レンズを作成することが出来ず、成型性に特殊な設備を必要とする点と、特殊なアクリレート系の材料を用いるため、安価に製造することが出来ないといった点で改善の余地があった。
【００１０】
また、眼鏡レンズの汎用材料として用いられている屈折率１．５０の硬化体が得られるジエチレングリコールビスアリルカーボネート（以下、通称である'CR-39'と略す場合もある。）をラジカル重合性単量体として用いて、練り込み法でフォトクロミック眼鏡レンズを製造する方法が種々試みられている。しかしながら、該単量体が、低反応性であるために、酸化作用の高い、ジイソプロピルパーオキシジカーボネート（以下、通称'IPP'と略す場合もある。）をフォトクロミック化合物と共存させ重合させた場合、IPPがフォトクロミック化合物を酸化するため、十分なフォトクロミック特性を示すフォトクロミック眼鏡レンズが得られていないといった問題点を有している。
【課題を解決するための手段】
【００１１】
そこで本発明者らは、特定のフォトクロミック化合物を重合性単量体と混合して重合を行い、フォトクロミック眼鏡レンズに代表されるフォトクロミック硬化体を、練り込み法で安価かつ簡便に製造できる重合性組成物について鋭意研究を行った。その結果、眼鏡レンズ用途で、低屈折率市場の汎用で安価な材料として用いられているジエチレングリコールビスアリルカーボネート及び／またはそのオリゴマー及び中屈折率市場の汎用で安価な材料として用いられているジアリルフタレート及び／またはそのオリゴマーと特定のフォトクロ色素さらにラジカル重合開始剤を含んでなるフォトクロミック重合性組成物が、厳密な温度制御を必要としない設備で歩留まりよくフォトクロミック硬化体を製造でき、且つ得られるフォトクロミック硬化体のフォトクロミック特性が従来の物に比べ優れていることを見出し、本発明を完成させるに至った。
【００１２】
本発明は以下に示すことが出来る。
［１］  （Ａ）下記一般式（１）で表される、２以上のアリルオキシカルボニル基を含む化合物と、
（Ｂ）パーオキシケタール系ラジカル重合開始剤、パーオキシモノカーボネート系ラジカル重合開始剤およびパーオキシエステル系ラジカル重合開始剤よりなる群から選択される少なくとも１種の重合開始剤と、
（Ｃ）ナフトピラン化合物群から選択される少なくとも１種のフォトクロミック化合物と、
を含む、重合性組成物；
【化１】
2020073695.tif 000002
（式中、ｎは２〜６の整数である。Ｒ１は水素原子またはメチル基を示し、複数存在するＲ１は同一でも異なっていてもよい。
Ｘは、酸素原子を有していてもよい炭素原子数３〜１２の線状または分岐鎖状の脂肪族ポリオールから誘導される２〜６価の有機基ａ、酸素原子を有していてもよい炭素原子数５〜１６の環状脂肪族ポリオールから誘導される２〜６価の有機基ｂ、または炭素原子数６〜１２の芳香族化合物から誘導される２〜６価の有機基ｃであり、有機基ａまたは有機基ｂは、これらが備える水酸基由来のエーテル基を介してアリルオキシカルボニル基と結合してアリルカーボネート基を形成する。）。
［２］  ２以上のアリルオキシカルボニル基を含む化合物（Ａ）は、下記一般式（２）で表されるアリルカーボネート重合性化合物およびそのオリゴマーまたは下記一般式（３）または（４）で表されるアリルエステル重合性化合物およびそのオリゴマー、または下記一般式（５）で表されるアリルエステル基およびアリルカーボネート基の少なくとも一方を含む重合性化合物およびそれらのオリゴマーを含む、［１］に記載の重合性組成物；
【化２】
2020073695.tif 000003
（式（２）において、Ｘは線状または分岐したＣ３〜Ｃ１２の脂肪族ポリオールから誘導される２〜６価の基またはＣ５〜Ｃ１６の環状脂肪族ポリオールから誘導される２〜６価の基を表し、ｎは２〜６の整数を表す。）
【化３】
2020073695.tif 000004
【化４】
2020073695.tif 000005
（式（４）において、Ｘは線状または分岐したＣ２〜Ｃ８の脂肪族ジオールから誘導される２価の基、または水酸基を３〜６個有する線状または分岐したＣ３〜Ｃ１０の脂肪族ポリオールから誘導される３〜６価の基を表し、ｎは２〜６の整数を表す。）。
【化５】
2020073695.tif 000006
（式（５）において、Ｘは線状または分岐したＣ２〜Ｃ８の脂肪族ジオールから誘導される２価の基、または水酸基を３〜６個有する線状または分岐したＣ３〜Ｃ１０の脂肪族ポリオールから誘導される３〜６価の基を表し、ｍおよびｎは０〜６の整数を表し且つｍとｎの総和は２〜６の整数である。）。
［３］  重合開始剤（Ｂ）が、下記一般式（６）で表される１０時間半減期温度が８０℃以上のパーオキシケタール系重合開始剤、下記一般式（７）で表される１０時間半減期温度が８０℃以上のパーオキシモノカーボネート系重合開始剤、および下記一般式（８）で表される１０時間半減期温度が６５℃以上のパーオキシエステル系重合開始剤よりなる群から選択される少なくとも１種である、［１］または［２］に記載の重合性組成物；
【化６】
2020073695.tif 000007
（式（６）において、Ｒ３は第三級アルキル基であり、Ｒ１およびＲ２はそれぞれ独立にメチル、エチル、プロピルおよびブチルから選択されるアルキル基であり、前記のアルキル基は末端にアルキルエステル基を有することができ、またはＲ１とＲ２はそれらが結合している炭素原子と一緒になってシクロアルキレン基を形成することができ、該シクロアルキレン基は１〜３個のアルキル置換基を有していてもよい。）
【化７】
2020073695.tif 000008
（式（７）において、Ｒ１はＣ３〜Ｃ６の第三級アルキル基であり、Ｒ２は線状または分岐したＣ３〜Ｃ８のアルキル基である）
【化８】
2020073695.tif 000009
（式（８）において、Ｒ１はＣ３〜Ｃ６の第三級アルキル基であり、Ｒ２は線状または分岐したＣ３〜Ｃ９のアルキル基またはフェニル基である）。
［４］  フォトクロミック化合物（Ｃ）が下記一般式（９）または下記一般式（１０）から選択される1種以上である、［１］〜［３］のいずれかに記載の重合性組成物；
ＰＣ-Ｌ-Ｃｈａｉｎ              （９）
ＰＣ-Ｌ-Ｃｈａｉｎ-Ｌ'-ＰＣ'  （１０）
（式（９）または式（１０）中、ＰＣとＰＣ'は一般式（１１）〜（１４）の化合物から誘導される１価の基を示す。ＰＣとＰＣ'は同一でも異なっていてもよい。
【化９】
2020073695.tif 000010
（式（１１）〜（１４）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（１１）〜（１４）で表される化合物に含まれる、いずれか１つの基は、２価の有機基であるＬまたはＬ'と結合する。）
式（９）または式（１０）中、ＬとＬ'は、オキシエチレン鎖、オキシプロピレン鎖、（チオ）エステル基、（チオ）アミド基から選択される1種以上を含む２価の有機基を示す。
式（９）または式（１０）中、Ｃｈａｉｎは、ポリシロキサン鎖、ポリオキシアルキレン鎖から選択される1種以上を含む１価または２価の有機基を示す。）
［５］  前記アリルカーボネート重合性化合物が、ジエチレングリコール、ジプロピレングリコール、トリエチレングリコール、テトラエチレングリコール、１，３−プロパンジオール、１，４−ブタンジオール、１，５−ペンタンジオール、１，６−ヘキサンジオール、ネオペンチルグリコール、３−メチル−１，５−ペンタンジオール、２−メチル−２−エチル−１，３−プロパンジオール、２，２−ジエチル−１，３−プロパンジオール、２，２，４−トリメチル−１，３−ペンタンジオール、１，４−ジメチロールシクロヘキサンおよび４，８−ビス（ヒドロキシメチル）−［５．２．１．０２，６ ］トリシクロデカンから選択される少なくとも１種のジオールのビス（アリルカーボネート）化合物、
グリセロール、トリメチロールプロパンおよびトリス（ヒドロキシエチル）イソシアヌレートから選択される少なくとも１種のトリオールのトリス（アリルカーボネート）化合物、 
ペンタエリスリトール、ジグリセロールおよびジトリメチロールプロパンから選択される少なくとも１種のテトラオールのテトラ（アリルカーボネート）化合物、 
ジペンタエリスリトールのヘキサ（アリルカーボネート）化合物、および
前記ジオール、前記トリオール、前記テトラオールおよび前記ジペンタエリスリトールから選択される少なくとも２種類の化合物の混合ポリ（アリルカーボネート）化合物、から選択される少なくとも１種を含む、［２］に記載の組成物。 
［６］  前記アリルカーボネート重合性化合物が、 
(i)ジエチレングリコールのビス（アリルカーボネート）化合物およびそのオリゴマーとの混合物、 
(ii) ジエチレングリコールとネオペンチルグリコールの混合物のビス（アリルカーボネート）化合物およびそのオリゴマーとの混合物、
(iii) ジエチレングリコールとトリス（ヒドロキシエチル）イソシアヌレートの混合物のポリ（アリルカーボネート）化合物およびそのオリゴマーとの混合物、
(iv) ジエチレングリコールとトリメチロールプロパンの混合物のポリ（アリルカーボネート）化合物およびそのオリゴマーとの混合物、
(v) ジエチレングリコールとペンタエリスリトールの混合物のポリ（アリルカーボネート）化合物およびそのオリゴマーとの混合物、
(vi) ジエチレングリコールとネオペンチルグリコールとペンタエリスリトールの混合物のポリ（アリルカーボネート）化合物およびそのオリゴマーとの混合物、および
(vii) ジエチレングリコールとネオペンチルグリコールとペンタエリスリトールの混合物のポリ（アリルカーボネート）化合物およびそのオリゴマーとの混合物と、
ジエチレングリコールのビス（アリルカーボネート）化合物およびそのオリゴマーとの混合物と、を含むポリ（アリルカーボネート）混合物、
から選択される少なくとも１種を含む、［２］に記載の組成物。
［７］  前記アリルエステル重合性化合物が、 
ジアリルイソフタレートまたはジアリルテレフタレートまたはジアリルオルソフタレートから選択されるジアリルフタレートモノマー、
前記ジアリルフタレートモノマーと、エチレングリコール、ジエチレングリコール、ジプロピレングリコール、トリエチレングリコール、テトラエチレングリコール、１，２−プロパンジオール、１，３−プロパンジオール、１，４−ブタンジオール、１，５−ペンタンジオール、１，６−ヘキサンジオール、ネオペンチルグリコール、３−メチル−１，５−ペンタンジオール、２−メチル−２−エチル−１，３−プロパンジオール、２，２−ジエチル−１，３−プロパンジオール、２，２，４−トリメチル−１，３−ペンタンジオール、１，４−ジメチロールシクロヘキサンから選択される少なくとも１種のジオールの混合物とのエステル交換反応によって得られるジアリルエステルモノマーおよびそのオリゴマー、
前記ジアリルフタレートモノマーと、グリセロール、トリメチロールプロパン、トリス（ヒドロキシエチル）イソシアヌレート、ペンタエリスリトール、ジグリセロール、ジトリメチロールプロパン、ジペンタエリスリトールから選択される少なくとも１種のポリオールの混合物とのエステル交換反応によって得られるポリアリルエステルモノマーおよびそのオリゴマー、および
Ｃ１〜Ｃ３のアルキル基を有するジアルキルイソフタレート、ジアルキルテレフタレート、ジアルキルオルソフタレートから選択される少なくとも１種のジアルキルフタレートと、アリルアルコールと、ジアリルカーボネートと、前記ジオールまたは前記ポリオールの混合物のエステル交換反応によって得られるアリルカーボネート基を含むアリルエステルモノマーおよびそのオリゴマー、から選択される少なくとも１種を含む、［２］に記載の組成物。
［８］  前記アリルエステル重合性化合物が、 
(i）ジアリルテレフタレートと、該ジアリルテレフタレートに対して３０重量％のジエチレングリコールのビス（アリルカーボネート）化合物およびそのオリゴマーと、の混合物、
(ii) ジアリルテレフタレートとプロピレングリコールの混合物のエステル交換反応によって得られたアリルエステル化合物、
(iii) (ii)のアリルエステル化合物と、該アリルエステル化合物に対して２０重量％のジエチレングリコールのビス（アリルカーボネート）化合物およびそのオリゴマーと、の混合物、
(iv) ジメチルテレフタレートとアリルアルコールとジアリルカーボネートとジエチレングリコールの混合物のエステル交換反応によって得られた、アリルエステル化合物、アリルカーボネート化合物およびアリルエステル基およびアリルカーボネート基を有する化合物の混合物、および
(v) (iv)で得られた前記混合物と、該混合物に対し１０重量％のジエチレングリコールのビス（アリルカーボネート）化合物およびそのオリゴマーと、の混合物、
から選択される少なくとも１種を含む、［２］に記載の重合性組成物。
［９］  ２以上のアリルオキシカルボニル基を含む前記化合物（Ａ）が、 
［７］に記載の前記アリルエステル重合性化合物およびそのオリゴマーと、［５］に記載の前記アリルカーボネート重合性化合物およびそのオリゴマーと、の混合物である［２］に記載の組成物。
［１０］  成分(Ａ）１００重量部に対して前記の成分(Ｂ)を０．３〜５．０重量部の量で含む、［１］〜［９］のいずれかに記載の組成物。 
［１１］  成分(Ａ）１００重量部に対して前記の成分(Ｃ) を０．０１〜０．５重量部の量で含む、［１］〜［９］のいずれかに記載の組成物。
［１２］  ［１］〜［１１］のいずれか１項に記載の重合性組成物をラジカル重合する工程を含む、フォトクロミック性能を備える有機ガラスの製造方法。
［１３］  前記工程は、［１］〜［１１］のいずれか１項に記載の重合性組成物を鋳型に注入し、これを５０〜１２０℃の範囲内の温度で１〜１００時間重合する、注型重合工程を含む、［１２］に記載の方法。 
［１４］  ［１］〜［１１］のいずれか１項に記載の重合性組成物を重合硬化した有機ガラス。
［１５］  ［１４］に記載の有機ガラスからなるレンズ。
［１６］  偏光フィルムと、
前記偏光フィルムの少なくとも一方の面に形成された、［１４］に記載の有機ガラスからなる基材層と、を備える偏光レンズ。
【００１３】
なお、本発明において、例えば、「ジオールのビス（アリルカーボネート）化合物」とは、ジオールの２つの水酸基がアリルカーボネート基で置き換えられた構造を有する化合物を意味する。
また、本発明において、例えば、「ジエチレングリコールとネオペンチルグリコールの混合物のビス（アリルカーボネート）化合物」とは、
（１）ジエチレングリコールの２つの水酸基がアリルカーボネート基で置き換えられた構造を有する化合物、
（２）ネオペンチルグリコールの２つの水酸基がアリルカーボネート基で置き換えられた構造を有する化合物、を意味する。
また、本発明において、例えば、「ジエチレングリコールとネオペンチルグリコールの混合物のビス（アリルカーボネート）化合物のオリゴマー」とは、前記化合物（１）のオリゴマー、前記化合物（２）のオリゴマー、および前記化合物（１）および前記化合物（２）のオリゴマー、を意味する。
【発明の効果】
【００１４】
本発明の重合性組成物を重合して得られる硬化体は、フォトクロミック特性に優れるばかりでなく、成形性が優れ、厳密な温度制御を必要としない設備で歩留まりよく製造でき、且つ機械的、色相等の光学的物性が優れている。したがって、本発明のフォトクロミック重合性組成物を重合して得られる硬化体は、フォトクロミック性を有する有機ガラスとして有用であり、例えば、フォトクロミック眼鏡レンズ等の用途に好適に使用することができる。
【発明を実施するための形態】
【００１５】
本発明の、重合性組成物は、（Ａ）２以上のアリルオキシカルボニル基を含む化合物と、（Ｂ）パーオキシケタール系ラジカル重合開始剤、パーオキシモノカーボネート系ラジカル重合開始剤およびパーオキシエステル系ラジカル重合開始剤よりなる群から選択される少なくとも１種の重合開始剤と、（Ｃ）ナフトピラン化合物群から選択される少なくとも１種のフォトクロミック化合物と、を含む。
【００１６】
［２以上のアリルオキシカルボニル基を含む化合物（Ａ）］
本発明における、２以上のアリルオキシカルボニル基を含む化合物（Ａ）は、以下の式で表すことができる。
【００１７】
【化１０】
2020073695.tif 000011
【００１８】
式中、ｎは２〜６の整数である。Ｒ１は水素原子またはメチル基を示し、複数存在するＲ１は同一でも異なっていてもよい。
【００１９】
Ｘは、酸素原子を有していてもよい炭素原子数３〜１２の線状または分岐鎖状の脂肪族ポリオールａ１から誘導される２〜６価の有機基ａ、酸素原子を有していてもよい炭素原子数５〜１６の環状脂肪族ポリオールｂ１から誘導される２〜６価の有機基ｂ、または炭素原子数６〜１２の芳香族化合物ｃ１から誘導される２〜６価の有機基ｃであり、有機基ａまたは有機基ｂは、水酸基由来のエーテル基を介してアリルオキシカルボニル基と結合してアリルカーボネート基を形成する。
これらのポリオールは、通常は分子中に２〜６個、好ましくは２〜４個のヒドロキシル基を含むことができる。
【００２０】
脂肪族ポリオールａ１としては、ジエチレングリコール、ジプロピレングリコール、トリエチレングリコール、テトラエチレングリコール、１，３−プロパンジオール、１，４−ブタンジオール、１，５−ペンタンジオール、１，６−ヘキサンジオール、ネオペンチルグリコール、３−メチル−１，５−ペンタンジオール、２−メチル−２−エチル−１，３−プロパンジオール、２，２−ジエチル−１，３−プロパンジオール、２，２，４−トリメチル−１，３−ペンタンジオール、グリセロール、トリメチロールプロパン、トリス（ヒドロキシエチル）イソシアヌレート、ペンタエリスリトール、ジペンタエリスリトール等を挙げることができる。
環状脂肪族ポリオールｂ１としては、１，４−ジメチロールシクロヘキサン、４，８−ビス（ヒドロキシメチル）−［５．２．１．０２，６ ］トリシクロデカン等を挙げることができる。
芳香族化合物ｃ１としては、ベンゼン、トルエン、キシレン、ナフタレン等を挙げることができる。
２以上のアリルオキシカルボニル基を含む化合物（Ａ）としては、具体的には、アリルカーボネート重合性化合物、アリルエステル重合性化合物、アリルカーボネート基とアリルエステル基の少なくとも一方を含む重合性化合物を挙げることができる。
【００２１】
２以上のアリルオキシカルボニル基を含む化合物は、そのオリゴマーを含むことができる。２以上のアリルオキシカルボニル基を含む化合物は、室温では液体生成物であり、２５℃で測定した粘度は１０〜１０００ｃＳｔであり、そのオリゴマー含量は広範囲に変化することができ、例えば０〜約８０重量％である。
【００２２】
（アリルカーボネート重合性化合物）
アリルカーボネート重合性化合物は下記一般式（２）で表すことができ、またそのオリゴマーを含むことができる。オリゴマーは製造工程で生成したアリルカーボネートとポリオールのエステル交換反応により生成するカーボネート基を介して２分子以上のポリオールが連結したポリ（アリルカーボネート）である。
このアリルカーボネート重合性化合物は、３〜１２個の炭素原子を有する線状または分岐鎖状の脂肪族ポリオールのポリ（アリルカーボネート）化合物である。分子中に５〜１６個の炭素原子を有する環状脂肪族ポリオールのポリ（アリルカーボネート）化合物もこの目的に好適である。これらのポリオールは、通常は分子中に２〜６個、好ましくは２〜４個のヒドロキシル基を有することができる。混合ポリ（アリルカーボネート）化合物、すなわち２種類以上のポリオールに由来し、各々のポリオールのポリ（アリルカーボネート）化合物の機械的混合によって得ることができるもの、またはポリオールの混合物とジアリルカーボネートから出発して化学反応によって直接得ることができるものを使用することも可能である。最後に、これら総てのポリ（アリルカーボネート）化合物は、モノマーまたはモノマーとオリゴマーとの混合物の形態であることができる。一般的には、アリルカーボネート重合性化合物は、室温では液体生成物であり、２５℃で測定した粘度は１０〜１０００ｃＳｔであり、そのオリゴマー含量は広範囲に変化することができ、例えば０〜約８０重量％である。
【００２３】
【化１１】
2020073695.tif 000012
【００２４】
式（２）において、Ｘは線状または分岐したＣ３〜Ｃ１２の脂肪族ポリオールから誘導される２〜６価の基またはＣ５〜Ｃ１６の環状脂肪族ポリオールから誘導される２〜６価の基を表し、ｎは２〜６の整数を表す。
【００２５】
一般式（２）のＸを構成するポリオールは、具体例としては、ジエチレングリコール、ジプロピレングリコール、トリエチレングリコール、テトラエチレングリコール、１，３−プロパンジオール、１，４−ブタンジオール、１，５−ペンタンジオール、１，６−ヘキサンジオール、ネオペンチルグリコール、３−メチル−１，５−ペンタンジオール、２−メチル−２−エチル−１，３−プロパンジオール、２，２−ジエチル−１，３−プロパンジオール、２，２，４−トリメチル−１，３−ペンタンジオール、１，４−ジメチロールシクロヘキサン、４，８−ビス（ヒドロキシメチル）−［５．２．１．０２，６ ］トリシクロデカン、グリセロール、トリメチロールプロパン、トリス（ヒドロキシエチル）イソシアヌレート、ペンタエリスリトール、ジグリセロール、ジトリメチロールプロパン、ジペンタエリスリトール等を挙げることができる。
【００２６】
したがって、前記アリルカーボネート化合物の例は、例えば、ジエチレングリコール、ジプロピレングリコール、トリエチレングリコール、テトラエチレングリコール、１，３−プロパンジオール、１，４−ブタンジオール、１，５−ペンタンジオール、１，６−ヘキサンジオール、ネオペンチルグリコール、３−メチル−１，５−ペンタンジオール、２−メチル−２−エチル−１，３−プロパンジオール、２，２−ジエチル−１，３−プロパンジオール、２，２，４−トリメチル−１，３−ペンタンジオール、１，４−ジメチロールシクロヘキサンおよび４，８−ビス（ヒドロキシメチル）−［５．２．１．０２，６ ］トリシクロデカンから選択される少なくとも１種のジオールのビス（アリルカーボネート）化合物、グリセロール、トリメチロールプロパンおよびトリス（ヒドロキシエチル）イソシアヌレートから選択される少なくとも１種のトリオールのトリス（アリルカーボネート）化合物、ペンタエリスリトール、ジグリセロールおよびジトリメチロールプロパンから選択される少なくとも１種のテトラオールのテトラ（アリルカーボネート）化合物、ジペンタエリスリトールのヘキサ（アリルカーボネート）化合物、および前記ジオール、前記トリオール、前記テトラオールおよび前記ジペンタエリスリトールから選択される少なくとも２種類の化合物の混合ポリ（アリルカーボネート）化合物、から選択される少なくとも１種を含む。
【００２７】
なお、「少なくとも２種類のジオールの混合物のビス（アリルカーボネート）」とは、例えば、ジオールがジエチレングリコールとネオペンチルグリコールの場合、以下のモノマー成分とオリゴマー成分の混合物として得られる。
モノマー成分
（１）ジエチレングリコールビス（アリルカーボネート）
（２）ネオペンチルグリコールビス（アリルカーボネート）
オリゴマー成分
（３）ジエチレングリコール由来の炭化水素（およびエーテル）のみを含むオリゴマー
（４）ネオペンチルグリコール由来の炭化水素のみを含むオリゴマー
（５）ジエチレングリコール由来の炭化水素（およびエーテル）とネオペンチルグリコール由来の炭化水素の両方を同一分子内に含む複合的なオリゴマー
【００２８】
下記のものは、本発明の目的に好適なアリルカーボネート重合性化合物の好ましい例である。 
(i) ジエチレングリコールビス（アリルカーボネート）およびそのオリゴマーとの混合物
ジエチレングリコールビス（アリルカーボネート）は、式（Ｉ）で定義することができる。
【００２９】
【化１２】
2020073695.tif 000013
【００３０】
また、ジエチレングリコールビス（アリルカーボネート）のオリゴマーは、式（II）で定義することができる。
【００３１】
【化１３】
2020073695.tif 000014
【００３２】
式中、ｎは２以上である。
化合物（Ｉ）は、例えば「化学技術の百科辞典」、Kirk-Othmer 、III 版、第２巻、１１１〜１１２頁に記載のように、ジエチレングリコールビス（クロロホルメート）をアリルアルコールと反応させることによって製造することができる。ジエチレングリコービス（アリルカーボネート）（式(Ｉ)）とそのオリゴマー（式(II)）の混合物は、例えば、欧州特許第３５，３０４号明細書に記載されているように、塩基性触媒の存在下にて操作して、ジアリルカーボネートとジエチレングリコールとのエステル交換によって簡便に製造することができる。これらの混合物は通常はオリゴマー約８０重量％までを含む。 
【００３３】
(ii) ジエチレングリコールとネオペンチルグリコールの混合物のビス（アリルカーボネート）化合物およびそのオリゴマーとの混合物
このビス（アリルカーボネート）化合物は、ジエチレングリコールをジエチレングリコールとネオペンチルグリコールとの混合物で置換したこと以外は、前記の点(i) のビス（アリルカーボネート）と同様である。 
【００３４】
(iii) ジエチレングリコールとトリス（ヒドロキシエチル）イソシアヌレートの混合物のポリ（アリルカーボネート）化合物およびそのオリゴマーとの混合物
このポリ（アリルカーボネート）化合物は、例えば、米国特許第４，８１２，５４５号に記載されているように、ジエチレングリコールとトリス（ヒドロキシエチル）イソシアヌレートとの混合物のジアリルカーボネートのエステル交換によって得ることができる。
【００３５】
(iv) ジエチレングリコールとトリメチロールプロパンの混合物のポリ（アリルカーボネート）化合物およびそのオリゴマーとの混合物
このポリ（アリルカーボネート）化合物は、トリス（ヒドロキシエチル）イソシアヌレートをトリメチロールプロパンで置換したこと以外は、前記の点(iii) のポリ（アリルカーボネート）と同様である。 
【００３６】
(v) ジエチレングリコールとペンタエリスリトールの混合物のポリ（アリルカーボネート）化合物およびそのオリゴマーとの混合物
このポリ（アリルカーボネート）化合物は、トリス（ヒドロキシエチル）イソシアヌレートをペンタエリスリトールで置換したこと以外は、前記の点(iii) のポリ（アリルカーボネート）化合物と同様である。
【００３７】
(vi) ジエチレングリコールとネオペンチルグリコールとペンタエリスリトールの混合物のポリ（アリルカーボネート）化合物およびそのオリゴマーとの混合物
このポリ（アリルカーボネート）化合物は、ジエチレングリコールをジエチレングリコールとネオペンチルグリコールの２種のジオールで置換したこと以外は、前記の点(v) のポリ（アリルカーボネート）と同様である。
【００３８】
(vii) ジエチレングリコールとネオペンチルグリコールとペンタエリスリトールの混合物のポリ（アリルカーボネート）化合物およびそのオリゴマーの混合物と、
ジエチレングリコールのビス（アリルカーボネート）化合物およびそのオリゴマーとの混合物と、を含むポリ（アリルカーボネート）混合物
【００３９】
（アリルエステル重合性化合物）
前記アリルエステル重合性化合物は、下記一般式（３）で表されるジアリルフタレート；下記一般式（４）で表される、ジアリルフタレートとポリオールの混合物のエステル交換反応によって得られるアリルエステル化合物；または下記一般式（５）で表されるアリルエステル基およびアリルカーボネート基の少なくとも一方を含む重合性化合物およびそれらのオリゴマーを挙げることができる。
一般式（５）で表される重合性化合物は、ジアルキルフタレートとアリルアルコールとジアリルカーボネートとポリオールの混合物のエステル交換反応によって得られる、アリルエステル化合物、アリルカーボネート化合物、およびアリルエステル基およびアリルカーボネート基を有する化合物の混合物を含む。
なお、本実施形態において、下記一般式（３）〜（５）の化合物は位置異性体を含むものである。
【００４０】
【化１４】
2020073695.tif 000015
【００４１】
一般式（３）で表されるジアリルフタレートは、ジアリルイソフタレート、ジアリルテレフタレート、およびジアリルオルソフタレートから選択される少なくとも１種である。
【化１５】
2020073695.tif 000016
【００４２】
式（４）において、Ｘは線状または分岐したＣ２〜Ｃ８の脂肪族ジオールから誘導される２価の基、または水酸基を３〜６個有する線状または分岐したＣ３〜Ｃ１０の脂肪族ポリオールから誘導される３〜６価の基を表し、ｎは２〜６の整数を表す。
【００４３】
【化１６】
2020073695.tif 000017
【００４４】
式（５）において、Ｘは線状または分岐したＣ２〜Ｃ８の脂肪族ジオールから誘導される２価の基、または水酸基を３〜６個有する線状または分岐したＣ３〜Ｃ１０の脂肪族ポリオールから誘導される３〜６価の基を表し、ｍおよびｎは０〜６の整数を表し且つｍとｎの総和は２〜６の整数である。
【００４５】
使用されるジアリルフタレートは、具体例としてはジアリルイソフタレート、ジアリルテレフタレート、ジアリルオルソフタレートであり、
ジアルキルフタレートはＣ１〜３のアルキル基を有するフタル酸ジエステルで、具体例としてはジメチルイソフタレート、ジメチルテレフタレート、ジメチルオルソフタレート、ジエチルイソフタレート、ジエチルテレフタレート、ジエチルオルソフタレート、ジプロピルイソフタレート、ジプロピルテレフタレート、ジプロピルオルソフタレートである。
また式（４）および式（５）のＸを構成するポリオールは、具体例としては、エチレングリコール、ジエチレングリコール、ジプロピレングリコール、トリエチレングリコール、テトラエチレングリコール、１，２−プロパンジオール、１，３−プロパンジオール、１，４−ブタンジオール、１，５−ペンタンジオール、１，６−ヘキサンジオール、ネオペンチルグリコール、３−メチル−１，５−ペンタンジオール、２−メチル−２−エチル−１，３−プロパンジオール、２，２−ジエチル−１，３−プロパンジオール、２，２，４−トリメチル−１，３−ペンタンジオール、１，４−ジメチロールシクロヘキサンであるジオールおよびグリセロール、トリメチロールプロパンであるトリオールおよびトリス（ヒドロキシエチル）イソシアヌレート、ペンタエリスリトール、ジグリセロール、ジトリメチロールプロパン、ジペンタエリスリトールであるポリオールである。
【００４６】
前記式（４）および式（５）の化合物はそのオリゴマーを含むことができる。式（４）におけるオリゴマーは製造工程で生成したアリルエステル化合物とポリオールのエステル交換反応により生成するものである。式（５）におけるオリゴマーは製造工程で生成したアリルエステル化合物またはアリルカーボネート化合物がポリオールとのエステル交換反応により生成するものである。
【００４７】
したがって、前記アリルエステル重合性化合物は、例えば、ジアリルイソフタレート、ジアリルテレフタレート、およびジアリルオルソフタレートから選択されるジアリルフタレートモノマー、
前記のジアリルフタレートモノマーと、エチレングリコール、ジエチレングリコール、ジプロピレングリコール、トリエチレングリコール、テトラエチレングリコール、１，２−プロパンジオール、１，３−プロパンジオール、１，４−ブタンジオール、１，５−ペンタンジオール、１，６−ヘキサンジオール、ネオペンチルグリコール、３−メチル−１，５−ペンタンジオール、２−メチル−２−エチル−１，３−プロパンジオール、２，２−ジエチル−１，３−プロパンジオール、２，２，４−トリメチル−１，３−ペンタンジオール、１，４−ジメチロールシクロヘキサンなどから選択される少なくとも１種のジオールの混合物とのエステル交換反応によって得られるジアリルエステルモノマーおよびそのオリゴマー、
前記のジアリルフタレートと、グリセロール、トリメチロールプロパンであるトリオール、トリス（ヒドロキシエチル）イソシアヌレート、ペンタエリスリトール、ジグリセロール、ジトリメチロールプロパン、ジペンタエリスリトールなどから選択される少なくとも１種のポリオールの混合物のエステル交換反応によって得られるポリアリルエステルモノマーおよびそのオリゴマー、
ジメチルイソフタレート、ジメチルテレフタレート、ジメチルオルソフタレート、ジエチルイソフタレート、ジエチルテレフタレート、ジエチルオルソフタレート、ジプロピルイソフタレート、ジプロピルテレフタレート、ジプロピルオルソフタレートから選択される少なくとも１種のＣ１〜Ｃ３ジアルキルフタレートと、アリルアルコールと、ジアリルカーボネートと、前述のジオールまたはポリオールの混合物のエステル交換反応によって得られるアリルエステル化合物、アリルカーボネート化合物およびアリルカーボネート基とアリルエステル基を有する化合物およびそれらのオリゴマー、から選択される少なくとも１種を含む。
【００４８】
前記アリルエステル重合性化合物は、より具体的には、
(i）ジアリルテレフタレートと、該ジアリルテレフタレートに対して３０重量％のジエチレングリコールのビス（アリルカーボネート）化合物およびそのオリゴマーと、の混合物、
(ii) ジアリルテレフタレートとプロピレングリコールの混合物のエステル交換反応によって得られたアリルエステル化合物、
(iii) (ii)のアリルエステル化合物と、該アリルエステル化合物に対して２０重量％のジエチレングリコールのビス（アリルカーボネート）化合物およびそのオリゴマーと、の混合物、
(iv) ジメチルテレフタレートとアリルアルコールとジアリルカーボネートとジエチレングリコールの混合物のエステル交換反応によって得られた、アリルエステル化合物、アリルカーボネート化合物およびアリルエステル基およびアリルカーボネート基を有する化合物の混合物、および
(v) (iv)で得られた前記混合物と、該混合物に対し１０重量％のジエチレングリコールのビス（アリルカーボネート）化合物およびそのオリゴマーと、の混合物、から選択される少なくとも１種を含むことが好ましい。
【００４９】
下記のものは、本発明の目的に好適なアリルエステル重合性化合物の好ましい例である。 
(i) ジメチルテレフタレート、アリルアルコール、ジアリルカーボネート、ジエチレングリコールの混合物のエステル交換反応によって得られるアリルエステル化合物、アリルカーボネート化合物およびアリルエステル基およびアリルカーボネート基を有する化合物の混合物
上記のアリルエステル化合物は、式（III）〜（Ｖ）で定義することができ、式（III）のジアリルテレフタレートを主成分とし、それぞれがポリオールとエステル交換反応することによって得られるオリゴマーを含む。
【００５０】
【化１７】
2020073695.tif 000018
【００５１】
本実施形態において、２以上のアリルオキシカルボニル基を含む前記化合物（Ａ）は、本発明の効果の観点から、前記アリルエステル重合性化合物およびそのオリゴマーと、前記アリルカーボネート重合性化合物およびそのオリゴマーと、の混合物とすることができる。
【００５２】
［ラジカル重合開始剤（Ｂ）］
次に本発明におけるラジカル重合開始剤（Ｂ）について説明する。
本発明のラジカル重合開始剤（Ｂ）としては、下記一般式（６）で表される（ａ）１０時間半減期温度が８０℃以上のパーオキシケタール系ラジカル重合開始剤及び／または下記一般式（７）で表される（ｂ）１０時間半減期温度が８０℃以上のパーオキシモノカーボネート系ラジカル重合開始剤及び／または下記一般式（８）で表される（ｃ）１０時間半減期温度が６５℃以上のパーオキシエステル系ラジカル重合開始剤を使用する。該特定の分解温度の開始剤を用いることで、フォトクロミック化合物を劣化させることなく、フォトクロミック特性に優れたフォトクロミック硬化体を与えることができる。
【００５３】
【化１８】
2020073695.tif 000019
（式（６）において、Ｒ３は第三級アルキル基であり、Ｒ１およびＲ２はそれぞれ独立にメチル、エチル、プロピルおよびブチルから選択されるアルキル基であり、前記のアルキル基は例えば鎖の末端にアルキルエステル基のような非干渉性の官能基を有することができ、またはＲ１とＲ２はそれらが結合している炭素原子と一緒になってシクロアルキレン基を形成することができ、該シクロアルキレン基は１〜３個のアルキル置換基を有していてもよい。）
【００５４】
【化１９】
2020073695.tif 000020
【００５５】
（式（７）において、Ｒ１はＣ３〜Ｃ６の第三級アルキル基であり、Ｒ２は線状または分岐したＣ３〜Ｃ８のアルキル基である）
【００５６】
【化２０】
2020073695.tif 000021
【００５７】
（式（８）において、Ｒ１はＣ３〜Ｃ６の第三級アルキル基であり、Ｒ２は線状または分岐したＣ３〜Ｃ９のアルキル基またはフェニル基である）。
【００５８】
（ａ）のパーオキシケタール系ラジカル開始剤｛（）内は、１０時間半減期温度を示す。｝を具体的に例示すると、１，１−ビス（ｔ−ブチルパーオキシ）−３，３，５−トリメチルシクロヘキサン（８３℃）、１，１−ビス（ｔ−ヘキシルパーオキシ）−３，３，５−トリメチルシクロヘキサン（９０℃）、
２，２−ビス（ｔ−ブチルパーオキシ）ブタン（１０７℃）
ｎ−ブチル−４，４−ビス（ｔ−ブチルパーオキシ）ヴァレレート（１０９℃）
エチル−３，３−ビス（ｔ−ブチルパーオキシ）ヴァレレート（１１４℃）
１，１−ビス（ｔ−ブチルパーオキシ）シクロヘキサン（９１℃）
１，１−ビス（ｔ−ブチルパーオキシ）−２−メチルシクロヘキサン（８３℃）
１，１−ビス（ｔ−アミルパーオキシ）シクロヘキサン（９３℃）
１，１−ビス（ｔ−ヘキシルパーオキシ）シクロヘキサン（８７℃）
１，１−ビス（ｔ−ヘキシルパーオキシ）−３，３，５−トリメチルシクロヘキサン（８７℃）
２，２−ビス［４，４−（ジ−ｔ−ブチルパーオキシ）シクロヘキシル］プロパン（９５℃）
等を挙げることが出来る。
【００５９】
（ｂ）のパーオキシモノカーボネート系ラジカル開始剤｛（）内は、１０時間半減期温度を示す。｝を具体的に例示すると、
ＯＯ−（ｔ−ブチル）−Ｏ−イソプロピルモノパーオキシカーボネート（９９℃）
ＯＯ−（ｔ−アミル）−Ｏ−イソプロピルモノパーオキシカーボネート（９６℃）
ＯＯ−（ｔ−ブチル）−Ｏ−（２−エチルヘキシル）モノパーオキシカーボネート（９９℃）
ＯＯ−（ｔ−アミル）−Ｏ−（２−エチルヘキシル）モノパーオキシカーボネート（９９℃）
等を挙げることが出来る。
【００６０】
（ｃ）のパーオキシエステル系ラジカル開始剤｛（）内は、１０時間半減期温度を示す。｝を具体的に例示すると、
ｔ−ブチルパーオキシ−２−エチルヘキサノエート（７２℃）
ｔ−ブチルパーオキシイソブチレート（８２℃）
ｔ−ブチルパーオキシ−３，３，５−トリメチルヘキサノエート（９７℃）
ｔ−ブチルパーオキシアセテート（１０２℃）
ｔ−ブチルパーオキシイソノナエート（１０２℃）
ｔ−ブチルパーオキシベンゾエート（１０４℃）
ｔ−アミルパーオキシ−２−エチルヘキサノエート（７５℃）
ｔ−アミルパーオキシノルマルオクトエート（９６℃）
ｔ−アミルパーオキシアセテート（１００℃）
ｔ−アミルパーオキシイソノナエート（９６℃）
ｔ−アミルパーオキシベンゾエート（１００℃）
ｔ−ヘキシルパーオキシ−２−エチルヘキサノエート（７０℃）
ｔ−ヘキシルパーオキシベンゾエート（９９℃）
１，１，３，３−テトラメチルブチルパーオキシ−２−エチルヘキサノエート（６５℃）
等を挙げることが出来る。
【００６１】
本発明において、該ラジカル重合開始剤の使用量は、重合条件や開始剤の種類、前記の単量体の組成によって異なり、一概に限定できないが、前記アリルオキシカルボニル基を含む化合物（Ａ）１００重量部に対して０．３〜５．０重量部、好ましくは０．５〜３．０重量部であり、また２種以上のラジカル重合開始剤を組み合わせて使用することもできる。
【００６２】
また、本発明の重合性組成物を重合させる際、重合条件のうち、特に温度は得られるフォトクロミック硬化体の性状に影響を与える。この温度条件は、ラジカル重合開始剤の種類と量や単量体の種類によって影響を受けるので一概に限定はできないが、一般的に比較的低温で重合を開始し、ゆっくりと温度を上げていき、重合終了時に高温下に硬化させるのが好適である。重合時間も温度と同様に各種の要因によって異なるので、予めこれらの条件に応じた最適の時間を決定するのが好適であるが、一般に１２〜２４時間で重合が完結するように条件を選ぶのが好ましい。また、本発明の重合性組成物は、３５℃以下の厳密な制御は必要なく、６０℃以上から開始するパターンでも硬化が可能であり、成型が容易なため、歩留まりが高い。
【００６３】
［フォトクロミック化合物（Ｃ）］
次に、本発明におけるフォトクロミック化合物（Ｃ）について説明する。このフォトクロミック化合物（Ｃ）は、フォトクロミック作用を示す化合物を何ら制限なく採用することができ、ナフトピラン化合物群から選択される少なくとも１種を用いることができる。
【００６４】
本発明のフォトクロミック化合物は、下記一般式（９）または下記一般式（１０）から選択される1種以上である。
ＰＣ-Ｌ-Ｃｈａｉｎ              （９）
ＰＣ-Ｌ-Ｃｈａｉｎ-Ｌ'-ＰＣ'  （１０）
ＰＣとＰＣ'は一般式（１１）〜（１４）の化合物から誘導される１価の基を示す。ＰＣとＰＣ'は同一でも異なっていてもよい。
【００６５】
【化２１】
2020073695.tif 000022
【００６６】
式（１１）〜（１４）中、Ｒ１〜Ｒ１８は、水素、ハロゲン原子、カルボキシル基、アセチル基、ホルミル基、置換されてもよいＣ１〜Ｃ２０の脂肪族基、置換されてもよいＣ３〜Ｃ２０の脂環族基、または置換されてもよいＣ６〜Ｃ２０の芳香族有機基を示し、それぞれ同一でも異なってもよい。これら脂肪族基、脂環族基または芳香族有機基は、酸素原子、窒素原子を含んでもよい。一般式（１１）〜（１４）で表される化合物に含まれる、いずれか１つの基は、２価の有機基であるＬまたはＬ'と結合する。
【００６７】
置換されてもよいＣ１〜Ｃ２０の脂肪族基としては、直鎖あるいは分枝鎖状のＣ１〜Ｃ１０アルキル基、直鎖あるいは分枝鎖状のＣ１〜Ｃ１０アルコキシ基、直鎖あるいは分枝鎖状のＣ２〜Ｃ１０アルケ二ル基、Ｃ１〜Ｃ１０ヒドロキシアルキル基、Ｃ１〜Ｃ１０ヒドロキシアルコキシ基、Ｃ１〜Ｃ１０アルコキシ基で置換されたＣ１〜Ｃ１０アルキル基、Ｃ１〜Ｃ１０アルコキシ基で置換されたＣ１〜Ｃ１０アルコキシ基、Ｃ１〜Ｃ５ハロアルキル基、Ｃ１〜Ｃ５ジハロアルキル基、Ｃ１〜Ｃ５トリハロアルキル基、Ｃ１〜Ｃ１０アルキルアミノ基、Ｃ１〜Ｃ１０アミノアルキル基、直鎖あるいは分枝鎖状のＣ１〜Ｃ２０アルコキシカルボニル基等を挙げることができる。
【００６８】
置換されてもよいＣ３〜Ｃ２０の脂環族基として、Ｃ３〜Ｃ２０のシクロアルキル基、Ｃ６〜Ｃ２０のビシクロアルキル基等を挙げることができる。
置換されてもよいＣ６〜Ｃ２０の芳香族有機基としては、フェニル基、Ｃ７〜Ｃ１６アルコキシフェニル基、アリールアミノ基、ジアリールアミノ基、アリールＣ１〜Ｃ５アルキルアミノ基、環状アミノ基、アリールカルボニル基、アロイル基等を挙げることができる。
【００６９】
Ｒ１とＲ２として、好ましくは、水素原子；ハロゲン原子； 
直鎖あるいは分枝鎖状のＣ１〜Ｃ１０アルキル基、直鎖あるいは分枝鎖状のＣ１〜Ｃ１０アルコキシ基、Ｃ１〜Ｃ１０ヒドロキシアルコキシ基、Ｃ１〜Ｃ１０アルコキシ基で置換されたＣ１〜Ｃ１０アルコキシ基、Ｃ１〜Ｃ５ハロアルキル基、Ｃ１〜Ｃ５ジハロアルキル基、Ｃ１〜Ｃ５トリハロアルキル基、Ｃ１〜Ｃ５アルキルアミノ基等の、置換されてもよいＣ１〜Ｃ２０の脂肪族基；
フェニル基、Ｃ７〜Ｃ１６アルコキシフェニル基、Ｃ１〜Ｃ５ジアルキルアミノ基、アリールアミノ基、ジアリールアミノ基、アリールＣ１〜Ｃ５アルキルアミノ基、環状アミノ基等の、置換されてもよいＣ６〜Ｃ２０の芳香族有機基；等を挙げることができる。Ｒ１とＲ２は、それぞれ同一でも異なってもよい。
【００７０】
Ｒ３として、好ましくは、水素原子；ハロゲン原子；カルボキシル基；アセチル基；
直鎖あるいは分枝鎖状のＣ１〜Ｃ１０アルキル基、直鎖あるいは分枝鎖状のＣ２〜Ｃ１０アルケ二ル基、直鎖あるいは分枝鎖状のＣ１〜Ｃ１０アルコキシ基、Ｃ１〜Ｃ１０ヒドロキシアルキル基、Ｃ１〜Ｃ１０アルコキシ基で置換されたＣ１〜Ｃ１０アルキル基、Ｃ１〜Ｃ１０アミノアルキル基、直鎖あるいは分枝鎖状のＣ１〜Ｃ２０アルコキシカルボニル基等の、置換されてもよいＣ１〜Ｃ２０の脂肪族基；
Ｃ３〜Ｃ２０のシクロアルキル基、Ｃ６〜Ｃ２０のビシクロアルキル基等の、置換されてもよいＣ３〜Ｃ２０の脂環族基；
アリールカルボニル基、ホルミル基、アロイル基等の、置換されてもよいＣ６〜Ｃ２０の芳香族有機基；等を挙げることができる。
【００７１】
Ｒ４として、好ましくは、水素原子；ハロゲン原子；カルボキシル基；アセチル基；ホルミル基；
直鎖あるいは分枝鎖状のＣ１〜Ｃ１０アルキル基、直鎖あるいは分枝鎖状のＣ２〜Ｃ１０アルケ二ル基、直鎖あるいは分枝鎖状のＣ１〜Ｃ１０アルコキシ基、Ｃ１〜Ｃ１０ヒドロキシアルキル基、Ｃ１〜Ｃ１０アルコキシ基で置換されたＣ１〜Ｃ１０アルキル基、Ｃ１〜Ｃ１０アミノアルキル基、直鎖あるいは分枝鎖状のＣ１〜Ｃ２０アルコキシカルボニル基、等の、置換されてもよいＣ１〜Ｃ２０の脂肪族基；
Ｃ３〜Ｃ２０のシクロアルキル基、Ｃ６〜Ｃ２０のビシクロアルキル基等の、置換されてもよいＣ３〜Ｃ２０の脂環族基；
アリールカルボニル基、アロイル基、フェニル基、Ｃ７〜Ｃ１６アルコキシフェニル基、Ｃ１〜Ｃ１０ジアルコキシフェニル基、Ｃ１〜Ｃ１０アルキルフェニル基、Ｃ１〜Ｃ１０ジアルキルフェニル基等の、置換されてもよいＣ６〜Ｃ２０の芳香族有機基；等を挙げることができる。
【００７２】
Ｒ３とＲ４は互いに結合してもよい。Ｒ３とＲ４が互いに結合して環構造を形成する場合、一般式（１５）または（１６）が挙げられる。点線部分がＲ３が結合している炭素原子とＲ４が結合している炭素原子との間の結合を表す。
【００７３】
【化２２】
2020073695.tif 000023
【００７４】
Ｒ５、Ｒ６、Ｒ７、Ｒ８、Ｒ９、Ｒ１０、Ｒ１４、Ｒ１５、Ｒ１６は、Ｒ１、Ｒ２と同様な官能基を示す。複数存在するＲ５〜Ｒ７とは同一でも異なっていてもよい。
【００７５】
Ｒ１１として、好ましくは、水素原子；ハロゲン原子；
直鎖あるいは分枝鎖状のＣ１〜Ｃ２０アルキル基、Ｃ１〜Ｃ５ハロアルキル基、Ｃ１〜Ｃ５ジハロアルキル基、Ｃ１〜Ｃ５トリハロアルキル基等の、置換されてもよいＣ１〜Ｃ２０の脂肪族基；
Ｃ３〜Ｃ２０のシクロアルキル基、Ｃ６〜Ｃ２０のビシクロアルキル基、Ｃ１〜Ｃ５アルキル基で置換されたＣ３〜Ｃ２０のシクロアルキル基、Ｃ１〜Ｃ５アルキル基で置換されたＣ６〜Ｃ２０のビシクロアルキル基等の、置換されてもよいＣ３〜Ｃ２０の脂環族基；
Ｃ１〜Ｃ５アルキル基で置換されたアリール基等の、置換されてもよいＣ６〜Ｃ２０の芳香族有機基；等を挙げることができる。
【００７６】
Ｒ１２とＲ１３として、好ましくは、水素原子；ハロゲン原子；
Ｃ１〜Ｃ１０アルキル基、Ｃ１〜Ｃ５アルキルアルコキシカルボニル基等の、置換されてもよいＣ１〜Ｃ２０の脂肪族基；Ｃ５〜Ｃ７のシクロアルキル基等の、置換されてもよいＣ３〜Ｃ２０の脂環族基；等を示す。
【００７７】
Ｒ１７とＲ１８として、好ましくは、水素原子；ハロゲン原子；
直鎖あるいは分枝鎖状のＣ１〜Ｃ１０アルキル基、Ｃ１〜Ｃ１０ヒドロキシアルキル基等の、置換されてもよいＣ１〜Ｃ２０の脂肪族基；Ｃ５〜Ｃ７のシクロアルキル基等の、置換されてもよいＣ３〜Ｃ２０の脂環族基；等を示す。
【００７８】
一般式（９）または（１０）のＬとＬ'は、オキシエチレン鎖、オキシプロピレン鎖、（チオ）エステル基、（チオ）アミド基から選択される1種以上を含む２価の有機基を示す。
具体的には、ＬとＬ'は、一般式（１７）〜（２３）で表される。ＬとＬ'は同一でも異なっていてもよい。
【００７９】
【化２３】
2020073695.tif 000024
【００８０】
式（１７）〜（２３）中、
Ｙは、酸素、硫黄を示す。
Ｒ１９は、水素、直鎖あるいは分枝鎖状のＣ１〜Ｃ１０アルキル基を示す。
Ｒ２０は、直鎖あるいは分枝鎖状のＣ１〜Ｃ１０アルキル基を示す。
ｐは、０〜１５の整数を示し、ｒは、０〜１０の整数を示す。
Ｑは、直鎖あるいは分枝鎖状のＣ１〜Ｃ１０アルキレン基、Ｃ１〜Ｃ１０アルケニレン基、1,2-、1,3-、1,4-位の置換アリール基から誘導される２価の基、置換ヘテロアリール基から誘導される２価の基等を示す。
＊１、＊２は結合手を表し、＊１は「Ｃｈａｉｎ」で表される１価または２価の有機基と結合し、＊２はＰＣまたはＰＣ' で表される１価の有機基と結合する。
【００８１】
一般式（９）または（１０）の「Ｃｈａｉｎ」は、ポリシロキサン鎖、ポリオキシアルキレン鎖から選択される1種以上を含む１価または２価の有機基を示す。
ポリシロキサン鎖としては、ポリジメチルシロキサン鎖、ポリメチルフェニルシロキサン鎖、ポリメチルヒドロシロキサン鎖等が挙げられる。
ポリオキシアルキレン鎖としては、ポリオキシエチレン鎖、ポリオキシプロピレン鎖、ポリオキシヘキサメチレン鎖等が挙げられる。
【００８２】
具体的には、
「Ｃｈａｉｎ」は、フォトクロミック化合物が一般式（９）の場合は、一般式（２４）または（２５）の１価の有機基を示す。
【００８３】
【化２４】
2020073695.tif 000025
【００８４】
「Ｃｈａｉｎ」は、フォトクロミック化合物が一般式（１０）の場合、一般式（２６）または（２７）の２価の有機基を示す。
【００８５】
【化２５】
2020073695.tif 000026
【００８６】
式（２４）〜（２７）中、
Ｒ２１は、直鎖あるいは分枝鎖状のＣ１〜Ｃ１０アルキル基を示す。
Ｒ２２は、直鎖あるいは分枝鎖状のＣ１〜Ｃ１０アルキル基を示す。
Ｒ２３は、水素、メチル基、エチル基を示す。
ｎは４〜７５の整数を示し、ｍは１〜５０の整数を示す。
ｑは１〜３の整数を示す。
＊３、＊４は結合手を表し、＊３はＬで表される２価の有機基と結合し、＊４はＬ'で表される２価の有機基と結合する。
【００８７】
本発明のフォトクロミック化合物は、ＷＯ２００９／１４６５０９公報、ＷＯ２０１０／２０７７０公報、ＷＯ２０１２／１４９５９９公報、ＷＯ２０１２／１６２７２５公報に記載の方法により得られる。
【００８８】
本発明のフォトクロミック化合物としては、Ｖｉｖｉｍｅｄ社のＲｅｖｅｒｓａｃｏｌ Ｈｕｍｂｅｒ Ｂｌｕｅ(ポリジメチルシロキサン鎖、ナフトピラン系発色団（一般式１１）)、Ｒｅｖｅｒｓａｃｏｌ Ｃａｌｄｅｒ Ｂｌｕｅ(ポリジメチルシロキサン鎖、ナフトピラン系発色団（一般式１１）)、Ｒｅｖｅｒｓａｃｏｌ Ｔｒｅｎｔ Ｂｌｕｅ(ポリジメチルシロキサン鎖、ナフトピラン系発色団（一般式１１）)、Ｒｅｖｅｒｓａｃｏｌ Ｐｅｎｎｉｎｅ Ｇｒｅｅｎ(ポリジメチルシロキサン鎖、ナフトピラン系発色団（一般式１１）)、Ｒｅｖｅｒｓａｃｏｌ Ｈｅａｔｈ Ｇｒｅｅｎ(ポリオキシアルキレン鎖、ナフトピラン系発色団（一般式１１）)、Ｒｅｖｅｒｓａｃｏｌ Ｃｈｉｌｌｉ Ｒｅｄ(ポリジメチルシロキサン鎖、ナフトピラン系発色団（一般式１１）)、Ｒｅｖｅｒｓａｃｏｌ  Ｗｅｍｂｌｅｙ  Ｇｒｅｙ(ポリオキシアルキレン鎖、ナフトピラン系発色団（一般式１１）)、Ｒｅｖｅｒｓａｃｏｌ  Ｃａｙｅｎｎｅ  Ｒｅｄ(ポリオキシアルキレン鎖、ナフトピラン系発色団（一般式１１）)、等が挙げられる。
【００８９】
本発明の重合性組成物における、所定の重合開始剤（Ｂ）と所定のフォトクロミック化合物（Ｃ）との組み合わせによれば、重合開始剤（Ｂ）によるフォトクロミック化合物（Ｃ）の分解が抑制される。そのため、重合開始剤（Ｂ）とフォトクロミック化合物（Ｃ）とを重合性組成物中に共存させることができ、練り込み法で安価にかつ簡便な方法で、フォトクロミック特性に優れ、さらに色相に優れた硬化体を得ることができる。
本発明において、成分（Ｃ）のフォトクロミック化合物の配合比は、あまりに多いときにはフォトクロミック化合物の凝集が起き、耐久性が急激に低下する。このため、２以上のアリルオキシカルボニル基を含む化合物（Ａ）１００重量部に対して、フォトクロミック化合物（Ｃ）は、通常、０．００１〜５重量部の範囲で用いられ、好ましくは０．０１〜１重量部、より好ましくは０．０１〜０．５重量部の範囲で用いられ、この範囲において最も良好なフォトクロミック性能が得られる。
【００９０】
本発明の重合性組成物には、更に離型剤、紫外線吸収剤、赤外線吸収剤、紫外線安定剤、酸化防止剤、着色防止剤、帯電防止剤、蛍光染料、染料、顔料、香料等の各種安定剤、添加剤を必要に応じて混合して使用することができる。
【００９１】
上記した紫外線吸収剤を混合して使用するとフォトクロミック化合物の耐久性をさらに向上させることができるために好適である。紫外線吸収剤としては、ベンゾフェノン系紫外線吸収剤、ベンゾトリアゾール系紫外線吸収剤、トリアジン系紫外線吸収剤、マロン酸エステル系紫外線吸収剤、オキサニリド系紫外線吸収剤を好適に使用することができる。
【００９２】
この紫外線吸収剤はフォトクロミック化合物の耐久性を向上させる一方で、フォトクロミック化合物の紫外線による発色を阻害する。紫外線吸収剤の種類によって吸収する紫外線領域が異なるため一概に限定はできないが、通常は、ラジカル重合性化合物１００重量部に対して各紫外線吸収剤の配合量が０．００１〜５重量部、さらに０．０１〜１重量部の範囲であることが好適である。
【００９３】
本発明の重合性組成物から硬化体を得る重合方法は特に限定的でなく、公知のラジカル重合方法を採用できる。代表的な重合方法を例示すると、粘着テープ又はエラストマーガスケット又はスペーサーで保持されているモールド間に、ラジカル重合開始剤を混合した本発明の重合性組成物を注入し、空気炉中で酸化させた後、取り外す注型重合が採用される。
【００９４】
さらに、上記の方法で得られるフォトクロミック硬化体は、その用途に応じて以下のような処理を施すこともできる。即ち、分散染料などの染料を用いる染色、シランカップリング剤やケイ素、ジルコニウム、アンチモン、アルミニウム、スズ、タングステン等のゾルを主成分とするハードコート剤や、ＳｉＯ2、ＴｉＯ2、ＺｒＯ2等の金属酸化物の薄膜の蒸着や有機高分子の薄膜の塗布による反射防止処理、帯電防止処理等の加工および２次処理を施すことも可能である。
【００９５】
本発明の重合性組成物を重合硬化したフォトクロミック硬化体（有機ガラス）は、前記の（Ａ）ラジカル重合性化合物、（Ｂ）ラジカル重合開始剤、および（Ｃ）フォトクロミック化合物からなるため、製造が容易になるとともに、優れたフォトクロミック特性を発揮しながら、２０℃、５８９．３ｎｍの波長における屈折率が１．４９〜１．５７の範囲とすることができ、各種光学材料に使用することが可能である。特に、レンズや偏光レンズとして好適に用いることができる。
【００９６】
［レンズ］
本実施形態の有機ガラスからなるレンズは必要に応じて、片面又は両面にコーティング層を施して用いてもよい。眼鏡レンズとして好ましく用いることができる。
本実施形態のレンズは、上述の重合性組成物からなるレンズ基材とコーティング層とからなる。
【００９７】
コーティング層として、具体的には、プライマー層、ハードコート層、反射防止層、防曇コート層、防汚染層、撥水層等が挙げられる。これらのコーティング層はそれぞれ単独で用いることも複数のコーティング層を多層化して使用することもできる。両面にコーティング層を施す場合、それぞれの面に同様なコーティング層を施しても、異なるコーティング層を施してもよい。
【００９８】
これらのコーティング層はそれぞれ、赤外線から目を守る目的で赤外線吸収剤、レンズの耐候性を向上する目的で光安定剤や酸化防止剤、フォトクロ化合物、レンズのファッション性を高める目的で染料や顔料、帯電防止剤、その他、レンズの性能を高めるための公知の添加剤を併用してもよい。
塗布によるコーティングを行う層に関しては塗布性の改善を目的とした各種レベリング剤を使用してもよい。
【００９９】
プライマー層は通常、後述するハードコート層とレンズとの間に形成される。プライマー層は、その上に形成するハードコート層とレンズとの密着性を向上させることを目的とするコーティング層であり、場合により耐衝撃性を向上させることも可能である。プライマー層には得られたレンズに対する密着性の高いものであればいかなる素材でも使用できるが、通常、ウレタン系樹脂、エポキシ系樹脂、ポリエステル系樹脂、メラニン系樹脂、ポリビニルアセタールを主成分とするプライマー組成物などが使用される。プライマー組成物は組成物の粘度を調整する目的でレンズに影響を及ぼさない適当な溶剤を用いてもよい。無論、無溶剤で使用してもよい。
【０１００】
プライマー層は塗布法、乾式法のいずれの方法によっても形成することができる。塗布法を用いる場合、プライマー組成物を、スピンコート、ディップコートなど公知の塗布方法でレンズに塗布した後、固化することによりプライマー層が形成される。乾式法で行う場合は、ＣＶＤ法や真空蒸着法などの公知の乾式法で形成される。プライマー層を形成するに際し、密着性の向上を目的として、必要に応じてレンズの表面は、アルカリ処理、プラズマ処理、紫外線処理などの前処理を行っておいてもよい。
ハードコート層は、レンズ表面に耐擦傷性、耐摩耗性、耐湿性、耐温水性、耐熱性、耐候性等機能を与えることを目的としたコーティング層である。
【０１０１】
ハードコート層は、一般的には硬化性を有する有機ケイ素化合物とＳｉ，Ａｌ，Ｓｎ，Ｓｂ，Ｔａ，Ｃｅ，Ｌａ，Ｆｅ，Ｚｎ，Ｗ，Ｚｒ，Ｉｎ及びＴｉの元素群から選ばれる元素の酸化物微粒子の１種以上および／またはこれら元素群から選ばれる２種以上の元素の複合酸化物から構成される微粒子の１種以上を含むハードコート組成物が使用される。
【０１０２】
ハードコート組成物には上記成分以外にアミン類、アミノ酸類、金属アセチルアセトネート錯体、有機酸金属塩、過塩素酸類、過塩素酸類の塩、酸類、金属塩化物および多官能性エポキシ化合物の少なくともいずれかを含むことが好ましい。ハードコート組成物にはレンズに影響を及ぼさない適当な溶剤を用いてもよいし、無溶剤で用いてもよい。
【０１０３】
ハードコート層は、通常、ハードコート組成物をスピンコート、ディップコートなど公知の塗布方法で塗布した後、硬化して形成される。硬化方法としては、熱硬化、紫外線や可視光線などのエネルギー線照射による硬化方法等が挙げられる。干渉縞の発生を抑制するため、ハードコート層の屈折率は、レンズとの屈折率の差が±０．１の範囲にあるのが好ましい。
【０１０４】
反射防止層は、通常、必要に応じて前記ハードコート層の上に形成される。反射防止層には無機系および有機系があり、無機系の場合、ＳｉＯ２、ＴｉＯ２等の無機酸化物を用い、真空蒸着法、スパッタリング法、イオンプレーティング法、イオンビ−ムアシスト法、ＣＶＤ法などの乾式法により形成される。有機系の場合、有機ケイ素化合物と、内部空洞を有するシリカ系微粒子とを含む組成物を用い、湿式により形成される。
【０１０５】
反射防止層は単層および多層があり、単層で用いる場合はハードコート層の屈折率よりも屈折率が少なくとも０．１以上低くなることが好ましい。効果的に反射防止機能を発現するには多層膜反射防止膜とすることが好ましく、その場合、低屈折率膜と高屈折率膜とを交互に積層する。この場合も低屈折率膜と高屈折率膜との屈折率差は０．１以上であることが好ましい。高屈折率膜としては、ＺｎＯ、ＴｉＯ２、ＣｅＯ２、Ｓｂ２Ｏ５、ＳｎＯ２、ＺｒＯ２、Ｔａ２Ｏ５等の膜があり、低屈折率膜としては、ＳｉＯ２膜等が挙げられる。
【０１０６】
反射防止層の上には、必要に応じて防曇層、防汚染層、撥水層を形成させてもよい。防曇層、防汚染層、撥水層を形成する方法としては、反射防止機能に悪影響をもたらすものでなければ、その処理方法、処理材料等については特に限定されずに、公知の防曇処理方法、防汚染処理方法、撥水処理方法、材料を使用することができる。例えば、防曇処理方法、防汚染処理方法では、表面を界面活性剤で覆う方法、表面に親水性の膜を付加して吸水性にする方法、表面を微細な凹凸で覆い吸水性を高める方法、光触媒活性を利用して吸水性にする方法、超撥水性処理を施して水滴の付着を防ぐ方法などが挙げられる。また、撥水処理方法では、フッ素含有シラン化合物等を蒸着やスパッタによって撥水処理層を形成する方法や、フッ素含有シラン化合物を溶媒に溶解したあと、コーティングして撥水処理層を形成する方法等が挙げられる。
【０１０７】
［偏光レンズ］
本実施形態の偏光レンズは、偏光フィルムと、前記偏光フィルムの少なくとも一方の面に形成された、有機ガラスからなる基材層と、を備える。
【０１０８】
本実施形態における偏光フィルムは、熱可塑性樹脂から構成することができる。熱可塑性樹脂としては、熱可塑性ポリエステル、熱可塑性ポリカーボネート、熱可塑性ポリオレフィン、熱可塑性ポリイミド等を挙げることができる。耐水性、耐熱性および成形加工性の観点から、熱可塑性ポリエステル、熱可塑性ポリカーボネートが好ましく、熱可塑性ポリエステルがより好ましい。
【０１０９】
熱可塑性ポリエステルとしては、ポリエチレンテレフタレート、ポリエチレンナフタレート、及びポリブチレンテレフタレート等を挙げることができ、耐水性、耐熱性および成形加工性の観点からポリエチレンテレフタレートがより好ましい。
【０１１０】
偏光フィルムとして、具体的には、二色性染料含有熱可塑性ポリエステル偏光フィルム、ヨウ素含有ポリビニルアルコール偏光フィルム、二色性染料含有ポリビニルアルコール偏光フィルム等が挙げられる。
偏光フィルムは乾燥、安定化のため加熱処理を施したうえで使用してもよい。
さらに、偏光フィルムは、アクリル系樹脂との密着性を向上させるために、プライマーコーティング処理、薬品処理（ガス又はアルカリ等の薬液処理）、コロナ放電処理、プラズマ処理、紫外線照射処理、電子線照射処理、粗面化処理、火炎処理などから選ばれる１種又は２種以上の前処理を行った上で使用してもよい。このような前処理のなかでも、プライマーコーティング処理、薬品処理、コロナ放電処理、プラズマ処理から選ばれる１種又は２種以上が特に好ましい。
【０１１１】
本実施形態の偏光レンズは、このような偏光フィルムの少なくとも一方の面上に、本実施形態の重合性組成物を硬化させて得られる有機ガラスからなる基材層を設けることにより得ることができる。
プラスチック偏光レンズの製造方法は、特に限定されないが、好ましくは注型重合法を挙げることできる。
【０１１２】
本実施形態のプラスチック偏光レンズの製造方法は、例えば、
偏光フィルムを、モールドから離隔した状態でレンズ注型用鋳型内に固定する工程と、
前記偏光フィルムと、前記モールドとの間に形成される空隙の少なくとも一方に前記重合性組成物を注入する工程と、
前記重合性組成物を重合硬化して、前記偏光フィルムの少なくとも一方の面に基材層を積層する工程と、を含むことができる。
【０１１３】
レンズ注型用鋳型は、ガスケットで保持された２個の略円盤状のガラス製のモールドから構成されるものが一般的である。このレンズ注型用鋳型の空間内に、偏光フィルムを、フィルム面が対向するフロント側のモールド内面と平行となるように設置する。偏光フィルムとモールドとの間には、空隙部が形成される。なお、偏光フィルムは予め附形されていてもよい。
【０１１４】
重合性組成物の重合条件は、重合性組成物の組成、触媒の種類と使用量、モールドの形状等によって条件が異なるが、５〜１４０℃の温度で１〜５０時間かけて行われる。場合によっては、５〜１３０℃の温度範囲で保持または徐々に昇温して、１〜２５時間で硬化させることが好ましい。
重合により硬化した積層体を鋳型より離型して、本実施形態の偏光レンズを得ることができる。
【０１１５】
本実施形態において、重合・離型後の積層体は、必要に応じて、アニール等の加熱処理を行ってもよい。処理温度は、本発明の効果の観点から、９０〜１５０℃の間で行われるが、１１０〜１３０℃で行うことが好ましく、１１５〜１２５℃で行うことがより好ましい。処理時間は、本発明の効果の観点から、１〜１０時間、好ましくは２〜５時間の範囲である。
なお、得られた基材層の表面には、レンズと同様な前記コーティング層を形成してもよい。
【実施例】
【０１１６】
以下、実施例および比較例を掲げて本発明を説明するが、本発明はこれらの実施例に限定されるものではない。
【０１１７】
実施例１〜９、比較例１〜６
表１の実施例１〜９、比較例１〜６に示した、（Ａ）ラジカル重合性化合物、（Ｃ）フォトクロミック化合物、その他の添加剤成分を７０℃で十分に混合した。この混合液を室温まで冷却し、（Ｂ）ラジカル重合開始剤を加え、均一化するまで室温で混合した。これら配合割合は表１に示した。
【０１１８】
このフォトクロミック化合物を含んだ混合液を、２枚の円盤状のガラス板の外周を粘着テープで巻いた型に注入し、注型重合を行った。重合は空気炉を用い、徐々に温度を上げていき重合した。重合終了後、鋳型を空気炉から取り外し、放冷後、硬化体を鋳型のガラス型から取り外した。
【０１１９】
得られたフォトクロミック硬化体の樹脂黄色度、フォトクロミック特性を以下の方法で試験した。結果を表２に示した。
【０１２０】
（２）樹脂黄色度（ＹＩ）
得られたフォトクロミック硬化体（厚み２ｍｍ）をコニカミノルタ社製の分光測色計ＣＭ−５でＹＩを測定した。
【０１２１】
（３）フォトクロミック特性
発色後の５５０ｎｍにおける光線透過率：大塚電子社製ＭＣ−２５６３キセノンランプ（１８０Ｗ）光源装置（照度５００００ｌｘ）を用いて、温度２３℃で、得られたフォトクロミック硬化体（厚み２ｍｍ）を５分間発色させたときの分光をＭＣＰＤ−７７００透過測定システムで測定した。
発色前透過率、発色後透過率、発色前後の透過率変化量によりフォトクロミック性能を評価した。
フォトクロミック化合物により発色時の最大吸収波長（λmax）が異なるため、λmaxでの透過率によりフォトクロミック性能を評価した。
発色後の透過率が低いほど発色時の遮光性が高く、かつ発色前後の透過率変化量が大きいほど発色前後の濃度差が高く、フォトクロミック性能が高いことを示す。
【０１２２】
（４）アタゴ社製アッベ屈折率計にて、５８９．３ｎｍの波長の２０℃における硬化体の屈折率を測定した。なお、実施例１〜７、比較例１〜６のすべての硬化体が、屈折率１．５００±０．００２であり、実施例８および９の硬化体が、屈折率１．５５０±０．００２であった。
【０１２３】
（使用原料）
重合性化合物
・ＲＡＶ  ７ＭＣ（ジエチレングリコール、ネオペンチルグリコールおよびペンタエリスリトールのポリ（アリルカーボネート）化合物およびそのオリゴマー、ＡＣＯＭＯＮ社製）
・ＲＡＶ  ７ＡＴ（ジエチレングリコールおよびペンタエリスリトールのポリ（アリルカーボネート）化合物およびそのオリゴマー、ＡＣＯＭＯＮ社製）
・ＲＡＶ  ７ＮＧ（ジエチレングリコールおよびペンタエリスリトールのポリ（アリルカーボネート）化合物およびそのオリゴマー、ＡＣＯＭＯＮ社製）
・ＲＡＶ  ７５５Ｔ（ジメチルテレフタレート、アリルアルコール、ジアリルカーボネート、ジエチレングリコールのエステル交換によって得られるアリルエステル化合物、アリルカーボネート化合物およびアリルエステル基およびアリルカーボネート基を有する化合物の混合物、ＡＣＯＭＯＮ社製） 
【０１２４】
ラジカル重合開始剤
・ＬＵＰＥＲＯＸ  ＴＡＥＣ（ＯＯ−（ｔ−アミル）−Ｏ−（２−エチルヘキシル）モノパーオキシカーボネート、アルケマ社製）
・ＰＥＲＨＥＸＡ  ＨＣ（１，１−ビス（ｔ−ヘキシルパーオキシ）シクロヘキサン、日油社製）
・ＬＵＰＥＲＯＸ  ５７０（ｔ−アミルパーオキシイソノナエート、アルケマ吉富社製）
・ＴＲＩＧＯＮＯＸ  ＡＤＣ−ＮＳ３０（イソプロピルイソブチルパーオキシジカーボネート、ジイソプロピルパーオキシジカーボネートおよびジイソブチルパーオキシジカーボネート、を計３０重量部含むジエチレングリコールビス（アリルカーボネート）溶液、アクゾノーベル社製）
【０１２５】
フォトクロミック化合物
・Ｒｅｖｅｒｓａｃｏｌ Ｈｅａｔｈ Ｇｒｅｅｎ(ポリオキシアルキレン鎖、ナフトピラン系発色団（一般式１１）)
・Ｒｅｖｅｒｓａｃｏｌ  Ｗｅｍｂｌｅｙ  Ｇｒｅｙ(ポリオキシアルキレン鎖、ナフトピラン系発色団（一般式１１）)
・Ｒｅｖｅｒｓａｃｏｌ Ｐｅｎｎｉｎｅ Ｇｒｅｅｎ(ポリジメチルシロキサン鎖、ナフトピラン系発色団（一般式１１）)
・Ｒｅｖｅｒｓａｃｏｌ Ｈｕｍｂｅｒ Ｂｌｕｅ(ポリジメチルシロキサン鎖、ナフトピラン系発色団（一般式１１）)
【０１２６】
（実施例１）
市販のポリ（アリルカーボネート）のＲＡＶ  ７ＮＧ（ＡＣＯＭＯＮ社製）９９．１重量部に対して、フォトクロミック化合物Ｒｅｖｅｒｓａｃｏｌ  Ｈｅａｔｈ  Ｇｒｅｅｎ（製品名、Ｖｉｖｉｍｅｄ社製）０．０３５重量部、Ｒｅｖｅｒｓａｃｏｌ  Ｗｅｍｂｌｅｙ  Ｇｒｅｙ（製品名、Ｖｉｖｉｍｅｄ社製）０．０６５重量部、２−ヒドロキシ−４−メトキシベンゾフェノン（製品名、ＳＥＥＳＯＲＢ  １０１、シプロ化成社製）０．１５重量部を７０℃で溶解させ、室温に冷却後に硬化剤としてＬＵＰＥＲＯＸ  ＴＡＥＣ（製品名、アルケマ社製）０．９重量部を添加し、２枚の円盤状のガラス板の外周を粘着テープで巻いた型に注入して、室温から１１０℃まで次第に温度を上昇させながら２４時間重合した。その後、成形体を離型し、１２０℃に１時間加熱して後重合し、２ｍｍの厚みの平板を得た。得られた樹脂のＹＩは４．１で淡黄色であった。λmaxでの発色後透過率は２９．６％、発色前後の透過率変化量は５８．４％であった。
【０１２７】
（実施例２）
市販のポリ（アリルカーボネート）のＲＡＶ  ７ＮＧ（ＡＣＯＭＯＮ社製）９９．１重量部に対して、フォトクロミック化合物Ｒｅｖｅｒｓａｃｏｌ  Ｈｅａｔｈ  Ｇｒｅｅｎ（製品名、Ｖｉｖｉｍｅｄ社製）０．０３５重量部、Ｒｅｖｅｒｓａｃｏｌ  Ｗｅｍｂｌｅｙ  Ｇｒｅｙ（製品名、Ｖｉｖｉｍｅｄ社製）０．０６５重量部、２−ヒドロキシ−４−メトキシベンゾフェノン（製品名：ＳＥＥＳＯＲＢ  １０１、シプロ化成社製）０．１５重量部、１，４−ビス[（２，６−ジエチルー４−メチルフェニル）アミノ]−９，１０−アントラキノン（製品名：Ｍａｃｒｏｌｅｘ  Ｂｌｕｅ  ＲＲ、ランクセス社製）２．５ｐｐｍ、１，４−ジアミノ−２，３−フェノキシ−９，１０−アントラキノン（製品名：Ｓｏｌｖａｐｅｒｍ  Ｒｅｄ  Ｖｉｏｌｅｔ  Ｒ、クラリアント社製）２．５ｐｐｍを７０℃で溶解させ、室温に冷却後に硬化剤としてＬＵＰＥＲＯＸ  ＴＡＥＣ（製品名、アルケマ社製）０．９重量部を添加し、２枚の円盤状のガラス板の外周を粘着テープで巻いた型に注入して、室温から１１０℃まで次第に温度を上昇させながら２４時間重合した。その後、成形体を離型し、１２０℃に１時間加熱して後重合し、２ｍｍの厚みの平板を得た。得られた樹脂のＹＩは１．７で中性色であった。λmaxでの発色後透過率は２９．３％、発色前後の透過率変化量は５７．４％であった。
【０１２８】
（実施例３）
市販のポリ（アリルカーボネート）のＲＡＶ  ７ＮＧ（ＡＣＯＭＯＮ社製）９８．８重量部に対して、フォトクロミック化合物Ｒｅｖｅｒｓａｃｏｌ  Ｈｅａｔｈ  Ｇｒｅｅｎ（製品名、Ｖｉｖｉｍｅｄ社製）０．０３５重量部、Ｒｅｖｅｒｓａｃｏｌ  Ｗｅｍｂｌｅｙ  Ｇｒｅｙ（製品名、Ｖｉｖｉｍｅｄ社製）０．０６５重量部、２−ヒドロキシ−４−メトキシベンゾフェノン（製品名：ＳＥＥＳＯＲＢ  １０１、シプロ化成社製）０．１５重量部を７０℃で溶解させ、室温に冷却後に硬化剤としてＰＥＲＨＥＸＡ  ＨＣ（製品名、日油社製）１．２重量部を添加し、２枚の円盤状のガラス板の外周を粘着テープで巻いた型に注入して、室温から１００℃まで次第に温度を上昇させながら２４時間重合した。その後、成形体を離型し、１１０℃に１時間加熱して後重合し、２ｍｍの厚みの平板を得た。得られた樹脂のＹＩは４．８で淡黄色であった。λmaxでの発色後透過率は３０．１％、発色前後の透過率変化量は５６．７％であった。
【０１２９】
（実施例４）
市販のポリ（アリルカーボネート）のＲＡＶ  ７ＮＧ（ＡＣＯＭＯＮ社製）９８．８重量部に対して、フォトクロミック化合物Ｒｅｖｅｒｓａｃｏｌ  Ｈｅａｔｈ  Ｇｒｅｅｎ（製品名、Ｖｉｖｉｍｅｄ社製）０．０３重量部、Ｒｅｖｅｒｓａｃｏｌ  Ｗｅｍｂｌｅｙ  Ｇｒｅｙ（製品名、Ｖｉｖｉｍｅｄ社製）０．０６重量部を７０℃で溶解させ、室温に冷却後に硬化剤としてＬＵＰＥＲＯＸ  ５７０（製品名、アルケマ吉富社製）１．２重量部を添加し、２枚の円盤状のガラス板の外周を粘着テープで巻いた型に注入して、室温から１１０℃まで次第に温度を上昇させながら２４時間重合した。その後、成形体を離型し、１２０℃に１時間加熱して後重合し、２ｍｍの厚みの平板を得た。得られた樹脂のＹＩは３．８で淡黄色であった。λmaxでの発色後透過率は２７．８％、発色前後の透過率変化量は５９．６％であった。
【０１３０】
（実施例５）
市販のポリ（アリルカーボネート）のＲＡＶ  ７ＡＴ（ＡＣＯＭＯＮ社製）６９．４重量部と市販のポリ（アリルカーボネート）のＲＡＶ  ７ＭＣ（ＡＣＯＭＯＮ社製）２９．７重量部の混合物に対して、フォトクロミック化合物Ｒｅｖｅｒｓａｃｏｌ  Ｈｅａｔｈ  Ｇｒｅｅｎ（製品名、Ｖｉｖｉｍｅｄ社製）０．０３重量部、Ｒｅｖｅｒｓａｃｏｌ  Ｗｅｍｂｌｅｙ  Ｇｒｅｙ（製品名、Ｖｉｖｉｍｅｄ社製）０．０６重量部、２−ヒドロキシ−４−メトキシベンゾフェノン（製品名：ＳＥＥＳＯＲＢ  １０１、シプロ化成社製）０．２重量部を７０℃で溶解させ、室温に冷却後に硬化剤としてＬＵＰＥＲＯＸ  ＴＡＥＣ（製品名、アルケマ社製）０．９重量部を添加し、２枚の円盤状のガラス板の外周を粘着テープで巻いた型に注入して、室温から１２０℃まで次第に温度を上昇させながら２４時間重合した。その後、成形体を離型し、１２０℃に１時間加熱して後重合し、２ｍｍの厚みの平板を得た。得られた樹脂のＹＩは４．０で淡黄色であった。λmaxでの発色後透過率は３３．７％、発色前後の透過率変化量は５３．２％であった。
【０１３１】
（実施例６）
市販のポリ（アリルカーボネート）のＲＡＶ  ７ＭＣ（ＡＣＯＭＯＮ社製）９９．２重量部に対して、フォトクロミック化合物Ｒｅｖｅｒｓａｃｏｌ  Ｐｅｎｎｉｎｅ  Ｇｒｅｅｎ（製品名、Ｖｉｖｉｍｅｄ社製）０．０４６重量部を７０℃で溶解させ、室温に冷却後に硬化剤としてＬＵＰＥＲＯＸ  ＴＡＥＣ（製品名、アルケマ社製）０．８重量部を添加し、２枚の円盤状のガラス板の外周を粘着テープで巻いた型に注入して、室温から１２０℃まで次第に温度を上昇させながら２４時間重合した。その後、成形体を離型し、１２０℃に１時間加熱して後重合し、２ｍｍの厚みの平板を得た。得られた樹脂のＹＩは３．７で淡黄色であった。λmaxでの発色後透過率は４５．４％、発色前後の透過率変化量は４４．１％であった。
【０１３２】
（実施例７）
フォトクロミック化合物をＲｅｖｅｒｓａｃｏｌ  Ｐｅｎｎｉｎｅ  Ｇｒｅｅｎ（製品名、Ｖｉｖｉｍｅｄ社製）に代えてＲｅｖｅｒｓａｃｏｌ  Ｈｕｍｂｅｒ  Ｂｌｕｅ（製品名、Ｖｉｖｉｍｅｄ社製）を用いたこと以外は、実施例６と同様にして２ｍｍの厚みの平板を得た。得られた樹脂のＹＩは２．６で淡黄色であった。λmaxでの発色後透過率は６６．３％、発色前後の透過率変化量は２４．５％であった。
【０１３３】
（実施例８）
市販のポリ（アリルエステル）およびポリ（アリルカーボネート）の混合物のＲＡＶ  ７５５Ｔ（ＡＣＯＭＯＮ社製）（ＡＣＯＭＯＮ社製）９９．２重量部に対して、フォトクロミック化合物Ｒｅｖｅｒｓａｃｏｌ  Ｐｅｎｎｉｎｅ  Ｇｒｅｅｎ（製品名、Ｖｉｖｉｍｅｄ社製）０．０４６重量部を７０℃で溶解させ、室温に冷却後に硬化剤としてＬＵＰＥＲＯＸ  ＴＡＥＣ（製品名、アルケマ社製）０．８重量部を添加し、２枚の円盤状のガラス板の外周を粘着テープで巻いた型に注入して、室温から１２０℃まで次第に温度を上昇させながら２４時間重合した。その後、成形体を離型し、１２０℃に１時間加熱して後重合し、２ｍｍの厚みの平板を得た。得られた樹脂のＹＩは２．８で淡黄色であった。λmaxでの発色後透過率は３５．５％、発色前後の透過率変化量は５２．４％であった。
【０１３４】
（実施例９）
フォトクロミック化合物をＲｅｖｅｒｓａｃｏｌ  Ｐｅｎｎｉｎｅ  Ｇｒｅｅｎ（製品名、Ｖｉｖｉｍｅｄ社製）に代えてＲｅｖｅｒｓａｃｏｌ  Ｈｕｍｂｅｒ  Ｂｌｕｅ（製品名、Ｖｉｖｉｍｅｄ社製）を用いたこと以外は、実施例８と同様にして２ｍｍの厚みの平板を得た。得られた樹脂のＹＩは３．２で淡黄色であった。λmaxでの発色後透過率は６３．０％、発色前後の透過率変化量は２６．４％であった。
【０１３５】
（比較例１）
市販のポリ（アリルカーボネート）のＲＡＶ  ７ＭＣ（ＡＣＯＭＯＮ社製）（ＡＣＯＭＯＮ社製）９０重量部に対して、フォトクロミック化合物Ｒｅｖｅｒｓａｃｏｌ  Ｐｅｎｎｉｎｅ  Ｇｒｅｅｎ（製品名、Ｖｉｖｉｍｅｄ社製）０．０４６重量部を７０℃で溶解させ、室温に冷却後に硬化剤としてＴＲＩＧＯＮＯＸ  ＡＤＣ−ＮＳ３０（製品名、アクゾノーベル社製）１０重量部を添加し、２枚の円盤状のガラス板の外周を粘着テープで巻いた型に注入して、室温から８０℃まで次第に温度を上昇させながら２０時間重合した。その後、成形体を離型し、１１０℃に２時間加熱して後重合し、２ｍｍの厚みの平板を得た。得られた樹脂のＹＩは１３．７で濃い黄色であった。λmaxでの発色後透過率は７７．４％、発色前後の透過率変化量は１．０％であった。
【０１３６】
（比較例２）
フォトクロミック化合物をＲｅｖｅｒｓａｃｏｌ  Ｐｅｎｎｉｎｅ  Ｇｒｅｅｎ（製品名、Ｖｉｖｉｍｅｄ社製）に代えてＲｅｖｅｒｓａｃｏｌ  Ｈｕｍｂｅｒ  Ｂｌｕｅ（製品名、Ｖｉｖｉｍｅｄ社製）を用いたこと以外は、比較例１と同様にして２ｍｍの厚みの平板を得た。得られた樹脂のＹＩは７．６で黄色であった。λmaxでの発色後透過率は８７．６％、発色前後の透過率変化量は３．７％であった。
【０１３７】
（比較例３）
市販のポリ（アリルカーボネート）のＲＡＶ  ７ＭＣ（ＡＣＯＭＯＮ社製）９９．２重量部に対して、フォトクロミック化合物ＣＲ４９（コーニング社製）０．０４６重量部を７０℃で溶解させ、室温に冷却後に硬化剤としてＬＵＰＥＲＯＸ  ＴＡＥＣ（製品名、アルケマ社製）０．８重量部を添加し、２枚の円盤状のガラス板の外周を粘着テープで巻いた型に注入して、室温から１１０℃まで次第に温度を上昇させながら２４時間重合した。その後、成形体を離型し、１２０℃に１時間加熱して後重合し、２ｍｍの厚みの平板を得た。得られた樹脂のＹＩは３６．３で黄褐色であった。λmaxでの発色後透過率は６２．７％、発色前後の透過率変化量は２２．５％であった。
【０１３８】
（比較例４）
フォトクロミック化合物をＣＲ４９（コーニング社製）に代えてＣＲ５９（コーニング社製）を用いたこと以外は、比較例３と同様にして２ｍｍの厚みの平板を得た。得られた樹脂のＹＩは１６．６で濃い黄色であった。λmaxでの発色後透過率は２９．３％、発色前後の透過率変化量は４７．２％であった。
【０１３９】
（比較例５）
フォトクロミック化合物をＣＲ４９（コーニング社製）に代えてＣＲ１７３（コーニング社製）を用いたこと以外は、比較例３と同様にして２ｍｍの厚みの平板を得た。得られた樹脂のＹＩは８．１で黄色であった。λmaxでの発色後透過率は７４．９％、発色前後の透過率変化量は１６．９％であった。
【０１４０】
（比較例６）
フォトクロミック化合物をＣＲ４９（コーニング社製）に代えてＣＲ２０９（コーニング社製）を用いたこと以外は、比較例３と同様にして２ｍｍの厚みの平板を得た。得られた樹脂のＹＩは１０．４で黄色であった。λmaxでの発色後透過率は５２．０％、発色前後の透過率変化量は２２．９％であった。
【０１４１】
【表１】
2020073695.tif 000027
【０１４２】
【表２】
2020073695.tif 000028
【０１４３】
なお、偏光レンズにおいても、同様の結果が得られることが推定された。
【０１４４】
この出願は、２０１５年９月１６日に出願された日本出願特願２０１５−１８３４９３号を基礎とする優先権、及び２０１５年１２月９日に出願された日本出願特願２０１５−２４０３５６号を基礎とする優先権を主張し、その開示の全てをここに取り込む。